Brevet FR3027240A1 — publié le 20160422

PROCÉDÉ POUR FAIRE DE LA CENDRE VOLANTE DOMAINE TECHNIQUE La présente invention se rapporte, d'une manière générale, à un procédé pour faire de la cendre volante, 5 comprenant la combustion de combustible en la présence d'un additif minéral, l'additif minéral comprenant au moins un silicate, par exemple au moins un aluminosilicate. La présente invention se rapporte, en outre, à la cendre volante produite par ces procédés et à l'utilisation de 10 la cendre volante produite par ces procédés, comme pouzzolane, par exemple dans des compositions liantes, telles que du ciment de Portland et du béton. ARRIÈRE-PLAN DE L'INVENTION La cendre volante est l'un des résidus de la combustion 15 de combustible (par exemple du charbon, du biocarburant) et comprend les fines particules généralement sphériques et vitreuses, qui naissent avec les gaz brûlés. Cela est en contraste avec de la cendre volante, qui ne naît pas avec les gaz brûlés, par exemple de la cendre ayant des 20 granulométries plus grandes, qui est connue comme étant de la cendre de fond. La composition exacte de la cendre volante varie en fonction du combustible particulier utilisé et du procédé de combustion, mais, en général, la cendre volante comprend de la silice (Si02), de l'alumine 25 (A1203) et de l'oxyde de calcium (CaO), qui tous peuvent être présents sous des formes amorphes et/ou cristallines. La cendre volante peut comprendre aussi un ou plusieurs d'un oxyde de fer (par exemple Fe203), de l'oxyde de magnésium (MgO), de l'oxyde de potassium (K20), de l'oxyde de sodium (Na20) et du trioxyde de soufre (S03). Il est, en général, souhaitable de capter la cendre volante avant de la relâcher dans l'atmosphère, afin de 5 réduire la pollution. La cendre volante captée peut être utilisée dans de nombreuses applications, par exemple dans du ciment, du béton, à la construction de routes et comme remblais pour l'exploitation en souterrain et la stabilisation de détritus. La composition et les 10 propriétés de la cendre volante peuvent être modifiées en changeant le procédé par lequel la cendre volante est faite. La présente invention vise des variantes de procédé et/ou des procédés volante, qui 15 volante et/ou perfectionnés de production de cendre peuvent donner une variante de cendre de la cendre volante perfectionnée ayant une composition souhaitable et des propriétés souhaitables. L'invention vise, par exemple, des procédés pour faire de la cendre volante, qui donnent une cendre volante ayant une activité pouzzolanique accrue et/ou une 20 perte au feu (PAF) diminuée. La présente invention vise, en outre, une cendre volante, qui convient particulièrement pour une utilisation dans des compositions liantes, telles que du ciment (par exemple du ciment mélangé ou du ciment de Portland) et du béton. 25 RÉSUMÉ DE L'INVENTION Suivant une première facette de la présente invention, il est prévu un procédé pour faire de la cendre volante, procédé dans lequel on fait brûler du combustible en la présence d'un additif minéral, l'additif minéral 30 comprenant au moins un silicate. Le procédé peut augmenter l'activité pouzzolanique de la cendre volante et peut ainsi être un procédé d'augmentation de l'activité pouzzolanique de la cendre volante. La cendre volante peut, par exemple, avoir une activité pouzzolanique qui est plus grande d'au moins environ 5% que l'activité pouzzolanique d'une cendre volante faite par le même procédé en l'absence de l'additif minéral. Le procédé peut diminuer la perte au feu (PAF) de la cendre volante et peut ainsi être un procédé de diminution de la PAF de la cendre volante. La cendre volante peut avoir, par exemple, une PAF qui est plus petite d'au moins environ 5% que la PAF d'une cendre volante faite par le même procédé en l'absence de l'additif minéral. Le procédé peut augmenter l'indice d'activité de force de la cendre volante dans du béton et peut être ainsi un procédé d'augmentation de l'indice d'activité de force de la cendre volante dans du béton. La cendre volante peut avoir, par exemple, un indice d'activité de force qui est plus grand d'au moins environ 5% que l'indice d'activité de force d'une cendre volante faite par le même procédé en l'absence de l'additif minéral. Ainsi, suivant une autre facette de la présente invention, il est prévu une utilisation d'un additif minéral comprenant au moins un silicate pour augmenter l'activité pouzzolanique de la cendre volante et/ou pour augmenter l'indice d'activité de force de la cendre volante et/ou pour diminuer la PAF de la cendre volante. C'est ainsi, par exemple, que l'on peut utiliser l'additif minéral pour augmenter l'activité pouzzolanique de la cendre volante et/ou pour augmenter l'indice d'activité de force de la cendre volante et/ou pour diminuer la PAF de la cendre volante en faisant brûler du combustible en la présence de l'additif minéral. La cendre volante "faite par le même procédé en l'absence de l'additif minéral" peut ne pas satisfaire une ou plusieurs des exigences normalisées pour une utilisation dans du béton (par exemple une ou plusieurs des exigences normalisées indiquées dans ASTM C618 ou EN 450-1:2012, telles que l'indice d'activité de force, la quantité de silice réactive dans la phase amorphe, l'affinité pour le Ca(OH)2 et/ou la PAF). L'utilisation d'un additif minéral comprenant au moins un silicate, tel que décrit dans le présent mémoire, peut, par exemple, améliorer une ou plusieurs des propriétés de la cendre volante. L'utilisation d'un additif minéral comprenant au moins un silicate, comme décrit dans le présent mémoire, peut, par exemple, améliorer une ou plusieurs des propriétés de la cendre volante, de manière à satisfaire une ou plusieurs des exigences normalisées pour une utilisation dans du béton. C'est ainsi, par exemple, que l'utilisation d'un additif minéral comprenant au moins un silicate, comme décrit dans le présent mémoire, peut augmenter l'activité pouzzolanique de la cendre volante et/ou augmenter l'indice d'activité de force de la cendre volante et/ou diminuer la PAF de la cendre volante, de manière à ce que la cendre volante satisfasse une ou plusieurs de ces exigences normalisées pour une utilisation dans du béton (par exemple les exigences normalisées indiquées dans ASTM C618-12a ou EN 450-1:2012). L'utilisation d'un additif minéral comprenant au moins un silicate, comme décrit dans le présent mémoire, peut améliorer, par exemple, une ou plusieurs des propriétés de la cendre volante, de manière à satisfaire toutes les exigences normalisées pour une utilisation dans du béton (par exemple toutes les exigences normalisées indiquées dans ASTM C618-12a ou EN 450-1:2012). La cendre volante "faite par le même procédé en l'absence de l'additif minéral" peut satisfaire une ou plusieurs des exigences pour une utilisation dans du béton (par exemple les exigences normalisées indiquées dans ASTM C618-12a ou EN 450-1:2012, telles que l'indice d'activité de force, la quantité de silice réactive dans la phase amorphe, l'affinité pour Ca(OH)2 et/ou la PAF). M L'utilisation d'un additif minéral comprenant au moins un silicate, tel que décrit dans le présent mémoire, peut, par exemple, améliorer la valeur de ces une ou plusieurs exigences (c'est-à-dire par rapport à la cendre volante "faite par le même procédé en l'absence de l'additif 15 minéral"). Suivant une deuxième facette de la présente invention, il est prévu une cendre volante. La cendre volante peut, par exemple, être une cendre volante ayant une activité pouzzolanique augmentée et/ou un indice d'activité de 20 force augmenté et/ou une PAF diminuée. La cendre volante est, par exemple, obtenue ou peut l'être par le procédé suivant la première facette de la présente invention. Suivant une troisième facette de la présente invention, il est prévu l'utilisation d'une cendre volante comme 25 pouzzolane. La cendre volante peut, par exemple, être une cendre volante suivant la deuxième facette de la présente invention. Suivant une quatrième facette de la présente invention, il est prévu une composition liante comprenant de la 30 cendre volante suivant la deuxième facette de la présente invention. Suivant une cinquième facette de la présente invention, il est prévu un procédé pour faire une composition liante comprenant l'obtention d'une cendre volante faite par le procédé suivant l'invention (par exemple en faisant une cendre volante par un procédé suivant l'invention) et l'incorporation de la cendre volante à une composition liante. Dans certains modes de réalisation d'une facette quelconque de la présente invention, la cendre volante a une activité pouzzolanique qui est plus grande d'au moins environ 5% ou d'au moins environ 10% ou d'au moins environ 20% que l'activité pouzzolanique d'une cendre volante faite par le même procédé en l'absence de l'additif minéral. L'activité pouzzolanique de la cendre volante peut être déterminée, par exemple, par la quantité de la teneur amorphe (vitreuse) de la cendre volante et/ou par la quantité de silice disponible/réactive dans la phase amorphe de la cendre volante et/ou par l'affinité pour Ca(OH)2 de la cendre volante. Dans certains modes de réalisation d'une facette quelconque de la présente invention, la cendre volante a une teneur amorphe (teneur vitreuse) qui est plus grande d'au moins environ 5% que la teneur amorphe d'une cendre volante faite par le même procédé en l'absence de l'additif minéral. La cendre volante peut avoir, par exemple, une teneur amorphe qui est plus grande d'au moins environ 10% ou d'au moins environ 15% que la teneur amorphe d'une cendre volante faite par le même procédé en l'absence de l'additif minéral. Dans certains modes de réalisation de n'importe quelle facette de la présente invention, la cendre volante a une teneur amorphe qui est plus grande de jusqu'à environ 50% que la teneur amorphe d'une cendre volante faite par le même procédé en l'absence de l'additif minéral. La cendre volante peut avoir, par exemple, une teneur amorphe qui est plus grande de jusqu'à environ 40% ou de jusqu'à environ 35% ou de jusqu'à environ 30% ou de jusqu'à environ 10% que la teneur amorphe d'une cendre volante faite par le même procédé en l'absence de l'additif minéral. Dans certains modes de réalisation de n'importe quelle facette de la présente invention, la valeur absolue de la teneur amorphe de la cendre volante augmente d'une valeur absolue allant d'environ 1% en poids à environ 95% en poids, par exemple d'environ 10% en poids à environ 75% en poids, par exemple d'environ 10% en poids à environ 50% en poids par rapport à une cendre volante faite par le même procédé en l'absence de l'additif minéral. Dans certains modes de réalisation d'une facette quelconque de la présente invention, la cendre volante a une teneur amorphe allant d'environ 5% en poids à environ 95% en poids, en allant, par exemple, d'environ 10% en poids ou d'environ 20% en poids ou d'environ 40% en poids ou d'environ 50% en poids à environ 90% en poids ou à environ 75% en poids ou à environ 60% en poids. Dans certains modes de réalisation de l'une quelconque des facettes de la présente invention, la cendre volante comprend au moins environ 5% de plus de silice disponible dans la phase amorphe qu'une cendre volante faite par le même procédé en l'absence de l'additif minéral. La cendre volante peut comprendre, par exemple, au moins environ 6% de plus ou au moins environ 7% de plus ou au moins environ 10% de plus de silice disponible dans la phase amorphe qu'une cendre volante faite par le même procédé en l'absence de l'additif minéral. Dans certains modes de réalisation de l'une quelconque des facettes de la présente invention, la cendre volante 5 comprend jusqu'à environ 100% de plus de silice disponible dans la phase amorphe qu'une cendre volante faite par le même procédé en l'absence de l'additif minéral. La cendre volante peut comprendre, par exemple, jusqu'à environ 90% ou jusqu'à environ 80% ou jusqu'à 10 environ 70% ou jusqu'à environ 50% ou jusqu'à environ 20% de silice disponible dans la phase amorphe de plus qu'une cendre volante faite par le même procédé en l'absence de l'additif minéral. Dans certains modes de réalisation de l'une quelconque 15 des facettes de la présente invention, la valeur absolue de la silice disponible dans la phase amorphe de la cendre volante augmente d'une valeur absolue allant d'environ 1% en poids à environ 75% en poids, par exemple d'environ 25% en poids à environ 65% en poids, par 20 exemple d'environ 25% en poids à environ 55% en poids par rapport à une cendre volante faite par le même procédé en l'absence de l'additif minéral. Dans certains modes de réalisation de l'une quelconque des facettes de la présente invention, la cendre volante 25 comprend d'environ 1% en poids à environ 100% en poids de silice disponible dans la phase amorphe. La cendre volante peut comprendre, par exemple d'environ 25% en poids à environ 95% en poids, par exemple d'environ 50% en poids à environ 80% en poids de silice disponible dans 30 la phase amorphe. Dans certains modes de réalisation suivant l'une quelconque des facettes de la présente invention, la cendre volante a une affinité pour Ca(OH)2 qui est plus grande d'au moins environ 5% que l'affinité pour Ca(OH)2 d'une cendre volante faite par le même procédé en l'absence de l'additif minéral. La cendre volante peut avoir, par exemple, une affinité pour Ca(OH)2 qui est plus grande d'au moins environ 10% ou d'au moins environ 15% ou d'au moins environ 20% que l'affinité pour Ca(OH)2 d'une cendre volante faite par le même procédé en l'absence de l'additif minéral. Dans certains modes de réalisation suivant l'une quelconque des facettes de la présente invention, la cendre volante a une affinité pour Ca(OH)2 qui est plus grande de jusqu'à environ 800% que l'affinité pour Ca(OH)2 d'une cendre volante faite par le même procédé en l'absence de l'additif minéral. La cendre volante peut avoir, par exemple, une affinité pour Ca(OH)2 qui est plus grande de jusqu'à environ 400% ou de jusqu'à environ 315% ou de jusqu'à environ 300% ou de jusqu'à environ 100% ou de jusqu'à environ 80% ou de jusqu'à environ 60% que l'affinité pour Ca(OH)2 d'une cendre volante faite par le même procédé en l'absence de l'additif minéral. Dans certains modes de réalisation d'une facette quelconque de la présente invention, la valeur absolue de l'affinité pour Ca(OH)2 de la cendre volante augmente d'une valeur absolue allant d'environ 1 à environ 1 300 mg de Ca(OH)2 par gramme de cendre volante. La valeur absolue de l'affinité pour Ca(OH)2 de la cendre volante peut, par exemple, augmenter d'une valeur absolue allant d'environ 650 à environ 1 300 mg de Ca(OH)2 de cendre volante, par exemple d'une valeur absolue allant d'environ 250 à environ 650 mg de Ca(OH)2 par gramme de cendre volante par rapport à une cendre volante faite par le même procédé en l'absence de l'additif minéral. Dans certains modes de réalisation de l'une quelconque des facettes de la présente invention, la cendre volante a une affinité pour Ca(OH)2 allant d'environ 650 à environ 1 400 mg de Ca(OH)2 par gramme de cendre volante. La cendre volante peut avoir, par exemple, une affinité pour Ca(OH)2 allant d'environ 660 à environ 1 000, par exemple d'environ 900 à environ 1 400 mg de Ca(OH)2 par gramme de cendre volante. Dans certains modes de réalisation de n'importe quelle facette de la présente invention, la cendre volante a un indice d'activité de force dans du béton qui est plus grand d'au moins environ 5% que l'indice d'activité de force dans du béton d'une cendre volante faite par le même procédé en l'absence de l'additif minéral. La cendre volante peut avoir, par exemple, un indice d'activité de force dans du ciment et/ou du béton qui est plus grand d'au moins environ 6% ou de 7% ou de 8% ou de 10% que l'indice d'activité de force dans du béton d'une cendre volante faite par le même procédé en l'absence de l'additif minéral. Dans certains modes de réalisation d'une facette quelconque de la présente invention, la cendre volante a un indice d'activité de force dans du béton qui est plus grand de jusqu'à environ 80% que l'indice d'activité de force d'une cendre volante faite par le même procédé en l'absence de l'additif minéral. La cendre volante peut avoir, par exemple, un indice d'activité de force qui est plus grand de jusqu'à environ 70%, par exemple de jusqu'à environ 50%, par exemple de jusqu'à environ 20%, par exemple de jusqu'à environ 15% que l'indice d'activité de force d'une cendre volante faite par le même procédé en l'absence de l'additif minéral. Dans certains modes de réalisation d'une facette quelconque de la présente invention, la valeur absolue de l'indice d'activité de force de la cendre volante dans du béton augmente d'une valeur absolue allant d'environ 1 à 5 environ 80. L'indice d'activité de force de la cendre volante dans du béton peut, par exemple, augmenter d'une valeur absolue allant d'environ 10 à environ 55, par exemple d'environ 25 à environ 80 par rapport à une cendre volante faite par le même procédé en l'absence de 10 l'additif minéral. Dans certains modes de réalisation d'une facette quelconque de la présente invention, la cendre volante a un indice d'activité de force dans du béton allant d'environ 75 à environ 150, par exemple d'environ 75 à 15 environ 130, par exemple d'environ 75 à environ 100. Dans certains modes de réalisation suivant une facette quelconque de la présente invention, la cendre volante a une perte au feu (PAF) qui est plus petite d'au moins 5% que la PAF d'une cendre volante faite par le même procédé 20 en l'absence de l'additif minéral. La cendre volante peut avoir, par exemple, une PAF qui est plus petite d'au moins environ 15% ou d'environ 25% ou d'environ 35% que la PAF d'une cendre volante faite par le même procédé en l'absence de l'additif minéral. 25 Dans certains modes de réalisation de l'une quelconque des facettes de la présente invention, la cendre volante a une perte au feu (PAF) qui est plus petite de jusqu'à environ 100% que la PAF d'une cendre volante faite par le même procédé en l'absence de l'additif minéral. La cendre 30 volante peut avoir, par exemple, une PAF qui est plus petite de jusqu'à environ 99%, par exemple de jusqu'à environ 90%, par exemple de jusqu'à environ 75%, par exemple de jusqu'à environ 50%, par exemple de jusqu'à environ 40%, par exemple de jusqu'à environ 30% que la PAF d'une cendre volante faite par le même procédé en l'absence de l'additif minéral. Dans certains modes de réalisation de l'une quelconque des facettes de la présente invention, la valeur absolue de la PAF de la cendre volante diminue d'une valeur absolue allant d'environ 0,01% à environ 30%, par exemple d'environ 5% à environ 6,99%, par exemple d'environ 23% à environ 30% par rapport à une cendre volante faite par le même procédé en l'absence d'un additif minéral. Dans certains modes de réalisation de l'une quelconque des facettes de la présente invention, la cendre volante a une PAF allant d'environ 0,01% à environ 9%, par exemple d'environ 0,01% à environ 7%, par exemple d'environ 0,01% à environ 4%, par exemple d'environ 0,01% à environ 2%. Dans certains modes de réalisation suivant l'une quelconque des facettes de la présente invention, la cendre volante a un rapport molaire base/acide plus petit que 1. La cendre volante peut être, par exemple, de la cendre de charbon. Dans certains modes de réalisation d'une facette quelconque de la présente invention, la cendre volante a un rapport molaire base/acide plus grand que 1. La cendre volante peut être, par exemple, de la cendre de granulés de bois. Dans certains modes de réalisation suivant l'une quelconque des facettes de la présente invention, le au 30 moins un silicate peut être choisi parmi le quartz, la tridymite, la cristobalite, la coésite, la stishovite, la lechateliérite, la chalcédonie, la diatomite (par exemple l'opale) et les aluminosilicates. Dans certains modes de réalisation suivant l'une quelconque des facettes de la présente invention, le au 5 moins un silicate est un aluminosilicate. L'aluminosilicate peut être choisi, par exemple, dans le groupe consistant en le kaolin (par exemple du kaolin hydraté ou du kaolin calciné), l'halloysite, l'argile figuline, l'argile en blocs, l'argile de bauxite, 10 l'argile calcinée, la smectite, la bentonite, la marne argileuse, la marne calcifère, l'andalousite, la cyanite, la sillimanite, la perlite, le mica, la chlorite, l'attapulgite ou la palygorskite et la pyrophyllite. Dans certains modes de réalisation suivant l'une 15 quelconque des facettes de la présente invention, la quantité de silicate sec ajoutée au combustible humide par rapport à la quantité de cendre dans le combustible sec à 550°C va d'environ 0,01 à environ 10. Dans certains modes de réalisation suivant l'une 20 quelconque des facettes de la présente invention, l'additif minéral comprend, en outre, un minéral contenant un métal alcalino-terreux. L'additif minéral peut contenir, par exemple, en outre, un minéral contenant du magnésium ou un minéral contenant du 25 calcium. Dans certains modes de réalisation suivant l'une quelconque des facettes de la présente invention, l'additif minéral comprend, en outre, un ou plusieurs du carbonate de calcium (par exemple GCC ou PCC), de la 30 pierre à chaux, du marbre, de la craie, de la dolomite, du sable d'aragonite, des coquilles marines, du corail, de la poussière de four à ciment, du talc, de la brucite, du carbonate de magnésium, d'un minéral contenant du carbonate de magnésium et d'un minéral contenant du carbonate de calcium. Dans certains modes de réalisation suivant l'une quelconque des facettes de la présente invention, l'additif minéral comprend, en outre, un minéral à base de silicate à grande surface spécifique. L'additif minéral peut comprendre, en outre, par exemple, de la terre de diatomée. Dans certains modes de réalisation suivant une facette quelconque de la présente invention, l'additif minéral comprend d'environ 15% en poids à environ 100% en poids de silicate. L'additif minéral peut comprendre, par exemple, d'environ 15% en poids ou d'environ 20% en poids ou d'environ 40% en poids à environ 100% en poids de silicate. L'additif minéral peut comprendre, par exemple, d'environ 15% en poids ou d'environ 20% en poids ou d'environ 40% à environ 85% en poids de silicate. L'additif minéral peut comprendre, par exemple, d'environ 40% en poids à environ 100% en poids de silicate. Dans certains modes de réalisation suivant l'une quelconque des facettes de la présente invention, l'additif minéral peut comprendre d'environ 0% en poids à environ 100% en poids d'aluminosilicate. L'additif minéral peut comprendre, par exemple, d'environ 15% en poids ou d'environ 20% en poids ou d'environ 40% en poids à environ 100% en poids d'aluminosilicate. L'additif minéral peut comprendre, par exemple, d'environ 15% en poids ou d'environ 20% en poids ou d'environ 40% en poids à environ 85% en poids d'aluminosilicate. L'additif minéral peut comprendre, par exemple, d'environ 40% en poids à environ 100% en poids d'aluminosilicate. Dans certains modes de réalisation suivant l'une quelconque des facettes de la présente invention, le combustible comprend un ou plusieurs du charbon, du coke de pétrole, du lignite, du biocarburant (par exemple biocarburant dérivé de la biomasse, telle que de la paille de blé, des granulés de bois, des granulés de paille, de la tourbe, de la lignocellulose, de la biomasse de déchets, telle que de la bagasse, des tiges de blé, des tiges de maïs, des tiges d'avoine et/ou de la biomasse fournissant de l'énergie, telle que des plantes du genre miscanthus), du combustible dérivé de détritus (par exemple des ordures urbaines solides, des déchets commerciaux, des déchets industriels, des déchets de biomasse et des déchets animaux). Dans certains modes de réalisation suivant l'une quelconque des facettes de la présent invention, on effectue le procédé pour faire de la cendre volante dans une centrale électrique à combustible fossile. Dans certains modes de réalisation, on effectue le procédé pour faire de la cendre volante dans une centrale électrique à biomasse. Dans certains modes de réalisation, on effectue le procédé pour faire de la cendre volante dans une centrale électrique transformant des déchets en énergie. Dans certains modes de réalisation suivant l'une quelconque des facettes de la présente invention, on effectue le procédé pour faire de la cendre volante en utilisant une ou plusieurs d'une unité à combustible pulvérisé, d'une unité à foyer à grille, d'une unité à lit fluidisé (circulant et/ou barbotant) et d'un gazéificateur. Dans certains modes de réalisation suivant l'une quelconque des facettes de la présente invention, on combine l'additif minéral au combustible avant et/ou pendant la combustion. Dans certains modes de réalisation, on ajoute l'additif minéral sur la zone du foyer. Dans certains modes de réalisation suivant l'une quelconque des facettes de la présente invention, on effectue la combustion à une température d'environ 200°C 10 à environ 2 300°C. Dans certains modes de réalisation suivant l'une quelconque des facettes de la présente invention, on effectue la combustion pendant une durée allant d'environ 0,1 seconde à environ 24 heures. 15 Dans certains modes de réalisation suivant une facette quelconque de la présente invention, on incorpore la cendre volante à une composition liante. Dans certains modes de réalisation suivant une facette quelconque de la présente invention, la composition 20 liante peut être du ciment de Portland. Dans certains modes de réalisation suivant l'une quelconque des facettes de la présente invention, la composition liante peut être un ciment mélangé. Dans certains modes de réalisation suivant une facette 25 quelconque de la présente invention, la composition liante peut être du béton. Certains modes de réalisation suivant une facette quelconque de la présente invention peuvent procurer un ou plusieurs des avantages suivants : 30 - de la cendre volante ayant une activité pouzzolanique augmentée ; - de la cendre volante ayant une quantité accrue de phase amorphe (vitreuse) ; - de la cendre volante ayant une quantité accrue de silice disponible dans la phase amorphe ; - de la cendre volante ayant une affinité plus grande pour Ca(OH)2 ; - de la cendre volante ayant une perte au feu (PAF) plus petite ; - de la cendre volante ayant une quantité diminuée de carbone imbrûlé ; - de la cendre volante ayant un indice d'activité de force augmenté dans du béton ; - de la cendre volante qui satisfait les exigences normalisées de ASTM C618 - 12a et/ou EN 450- 1:2012 ; - des compositions liantes (par exemple ciment ou béton) ayant une résistance augmentée (par exemple indice d'activité de force augmenté) ; - des compositions liantes (par exemple ciment ou béton) ayant une perméabilité réduite ; - des compositions liantes (par exemple du béton) ayant une meilleure résistance aux contraintes chimiques et/ou thermiques. Les détails, exemples et préférences indiqués en relation avec l'une quelconque particulière des facettes de la présente invention ou plusieurs d'entre elles s'appliquent également a toutes les facettes de la présente invention. Toute combinaison des modes de réalisation, exemples et préférences décrits dans le présent mémoire dans toutes ses variations possibles est englobée par la présente invention, sauf indication contraire, ou sauf sinon en contradiction claire avec le contexte. DESCRIPTION DÉTAILLÉE DE L'INVENTION Procédé pour faire de la cendre volante La présente invention procure des procédés pour faire de la cendre volante. Les procédés comprennent la combustion 5 d'un combustible en la présence d'un additif minéral, l'additif minéral comprenant au moins un silicate. La chaleur produire par la combustion peut, par exemple, être utilisée pour produire de la puissance électrique. On peut effectuer, par exemple, le procédé dans une 10 centrale électrique industrielle (usine électrique). On peut effectuer, par exemple, le procédé dans une centrale électrique à combustible fossile ou dans une centrale électrique à biomasse ou dans une centrale électrique transformant des déchets en énergie. On peut effectuer, 15 par exemple, le procédé dans une centrale électrique à combustible pulvérisé, par exemple dans une centrale électrique à charbon pulvérisé. On peut effectuer, par exemple, le procédé en utilisant une combustion en lit fluidisé (par exemple une combustion en lit fluidisé 20 circulant). On peut effectuer le procédé, par exemple, en utilisant une ou plusieurs d'une unité à combustible pulvérisé d'une unité à foyer à grille, d'une unité à lit fluidisé (à circulation et/ou à barbotage) et d'un gaz éificateur. 25 Le combustible peut comprendre, par exemple, un ou plusieurs du charbon, du coke de pétrole, du lignite, du biocombustible (par exemple du biocombustible dérivé de la biomasse, telle que de la paille de blé, de granulés de bois, de granulés de paille, de la tourbe, de la 30 lignocellulose, de la biomasse de déchets, telle que de bagasse, des tiges de blé, des tiges de maïs, des tiges d'avoine et/ou de la biomasse fournissant de l'énergie, telle que des herbes du genre miscanthus), du carburant dérivé de détritus (par exemple des ordures urbaines solides, des déchets commerciaux, des déchets 5 industriels, des déchets de biomasse, des déchets animaux). Des sources de charbon, à titre d'exemple, englobent sans limitation du lignite et du charbon bitumineux, tel que par exemple du charbon bitumineux de l'est, du charbon à coke, du charbon de jurassique, du 10 charbon de triasique, du charbon du permien et du charbon carbonifère. On peut combiner, par exemple, le combustible et l'additif minéral avant la combustion. On peut combiner, par exemple, le combustible et l'additif minéral avant de 15 les introduire dans un four. On peut mélanger, par exemple, le combustible et l'additif minéral et/ou les malaxer avant la combustion, par exemple avant de les introduire dans le four. On peut ajouter l'additif minéral au four, après que la 20 combustion du combustible a déjà commencé, mais avant qu'elle soit finie (c'est-à-dire pendant la combustion). On peut, par exemple, combiner le combustible et l'additif minéral pendant la combustion. On peut ajouter, par exemple, l'additif minéral sur la zone de foyer dans 25 la chambre de combustion, pendant la combustion. On peut, par exemple, ajouter l'additif minéral à un système de réacteur à lit fluidisé (par exemple un système à lit fluidisé circulant). On peut ajouter, par exemple, l'additif minéral dans une partie inférieure et/ou une 30 extrémité arrière et/ou une partie supérieure d'un réacteur à lit fluidisé circulant. On peut ajouter, par exemple, l'additif minéral à un côté de suspension de cendre d'un échangeur de chaleur à lit fluidisé intégré. On peut, par exemple, ajouter l'additif minéral au courant de cendre de fond qui est chargé par gravité dans le four. On peut combiner, par exemple, l'additif minéral au combustible avant la combustion ou l'ajouter au four pendant la combustion. En variante, on peut combiner l'additif minéral au combustible avant la combustion et l'ajouter au four pendant la combustion. L'additif minéral peut, par exemple, venir en contact avec le combustible pendant la combustion. Cela peut se traduire, par exemple, par la formation de la cendre volante ayant les propriétés avantageuses décrites dans le présent mémoire. On peut effectuer la combustion à une température allant d'environ 200°C à environ 2 300°C. On peut effectuer, par exemple, la combustion à une température allant d'environ 300°C ou d'environ 400°C ou d'environ 500°C ou d'environ 600°C ou d'environ 700°C ou d'environ 800°C ou d'environ 900°C ou d'environ 1 000°C à environ 1 700°C. On peut effectuer, par exemple, la combustion à une température allant de 400°C à environ 2 300°C ou à environ 2 100°C ou à environ 2 000°C ou à environ 1 900°C ou à environ 1 800°C ou à environ 1 700°C ou à environ 1 600°C ou à environ 1 500°C ou à environ 1 400°C ou à environ 1 300°C ou à environ 1 200°C ou à environ 1 100°C. On peut effectuer, par exemple, la combustion pendant une durée allant d'environ 0,1 seconde à environ 24 heures. On peut effectuer, par exemple, la combustion pendant une durée allant d'environ 10 minutes ou d'environ 30 minutes ou d'environ 45 minutes ou d'environ 1 heure ou d'environ 2 heures ou d'environ 3 heures ou d'environ 4 heures ou d'environ 5 heures ou d'environ 6 heures ou d'environ 7 heures ou d'environ 8 heures ou d'environ 9 heures ou d'environ 10 heures ou d'environ 11 heures ou d'environ 5 12 heures à environ 24 heures. On peut effectuer, par exemple, la combustion pendant une durée allant d'environ 0,1 seconde à environ 24 heures ou à environ 23 heures ou à environ 22 heures ou à environ 21 heures ou à environ 20 heures ou à environ 19 heures ou à environ 18 heures 10 ou à environ 17 heures ou à environ 16 heures ou à environ 15 heures. On peut choisir les conditions du procédé de combustion, par exemple, pour obtenir les propriétés avantageuses de la cendre volante décrite ci-dessous. 15 Additif minéral L'additif minéral utilisé dans les procédés suivant l'invention comprend au moins un silicate. On peut ajouter, par exemple, l'additif minéral au four sous forme sèche ou sous la forme d'une suspension. 20 Le au moins un silicate peut être choisi, par exemple, dans le groupe consistant en le quartz, la tridymite, la cristobalite, la coesite, la stishovite, la lechateliérite, la chalcédonie, la diatomite (par exemple l'opale) et les aluminosilicates et leurs combinaisons. 25 L'aluminosilicate peut, par exemple, être un aluminosilicate hydraté. L'aluminosilicate peut être choisi, par exemple, dans le groupe consistant en le kaolin (par exemple le kaolin hydraté ou le kaolin calciné), l'halloysite, l'argile figuline, l'argile en 30 blocs, l'argile de bauxite, l'argile calciné, la smectite, la bentonite, la marne argileuse, la marne, la marne calcifère, l'andalousite, la cyanite, la sillimanite, la perlite, le mica, la chlorite, l'attapulgite ou la palygorskite et la pyrophyllite. L'additif minéral peut comprendre, par exemple, au moins un aluminosilicate et un autre silicate choisi, par exemple, parmi le quartz, la tridymite, la cristobalite, la coesite, la stishovite, la lechateliérite, la chalcédonie et la diatomite (par exemple l'opale). L'additif minéral peut, par exemple, comprendre plus qu'un seul aluminosilicate. On aura tendance, ci-après, à passer l'invention en revue en se reportant à de l'argile. Mais, l'invention ne doit pas être considérée comme y étant limitée. La description ci-dessous en relation avec de l'argile peut s'appliquer également à n'importe quel autre silicate ou aluminosilicate. L'aluminosilicate peut, par exemple, être une argile hydratée. Le au moins un aluminosilicate peut être, par exemple, une argile hydratée ayant une teneur en humidité d'au moins environ 5% en poids, par exemple allant d'au moins environ 5% en poids à au moins environ 15% en poids. L'argile hydratée peut comprendre, par exemple, de l'argile en blocs, par exemple, de l'argile hydratée qui peut être séchée partiellement jusqu'à une teneur en humidité allant d'au moins environ 1% en poids à au moins environ 50% en poids. L'argile en blocs peut être, par exemple, séchée partiellement jusqu'à une teneur en humidité allant d'environ 4% en poids à environ 16% en poids, par exemple d'environ 8% en poids à environ 12% en poids, par exemple d'environ 9% en poids à environ 11% en poids (par exemple à environ 10% en poids) ou d'environ 5% en poids à environ 10% en poids ou d'environ 10% en poids à environ 15% en poids. L'argile en blocs peut comprendre, par exemple, des agglomérats d'argile hydratée ayant une dimension d'environ 1 pouce (2,54 cm) ou moins. L'argile en blocs peut comprendre, par exemple, des agglomérats d'argile hydratée ayant une dimension d'environ 3/4 de pouce ou moins (1,91 cm ou moins), par exemple d'environ 1/2 pouce ou moins (1,27 cm ou moins), par exemple d'environ 1/4 de pouce ou moins (0,64 cm ou moins) (par exemple d'environ 1/8 de pouce (0,32 cm) ou moins). L'argile en blocs peut comprendre, par exemple, des agglomérats d'argile hydratée ayant une dimension maximum de blocs de pas plus qu'environ 3 pouces (7,62 cm), par exemple de pas plus que 2 pouces (5,08 cm), par exemple de pas plus qu'environ 1 pouce (2,54 cm). L'argile en blocs peut comprendre, par exemple, des agglomérats d'argile hydratée ayant une dimension maximum de blocs allant d'environ 1/4 de pouce (0,64 cm) à environ 2 pouces (5,08 cm), par exemple d'environ 1/4 de pouce (0,64 cm) à environ 1 pouce (2,54 cm). L'argile hydratée utilisée peut prendre diverses formes et/ou peut avoir subi diverses opérations. L'argile hydratée peut inclure, par exemple, une ou plusieurs de l'argile en blocs, de l'argile qui a été déchiquetée et/ou broyée, de l'argile non enrichie, de la kaolinite, de l'argile figuline (c'est-à-dire de l'argile, qui comprend environ de 20 à 80% de kaolinite, de 10 à 25% de mica et/ou de 6 à 65% de quartz) et de l'argile dérivée de couverture d'une opération d'extraction de kaolinite d'une mine (par exemple de l'argile dérivée d'une matière placée au-dessus de dépôts de kaolinite dans une mine). L'argile hydratée peut être, par exemple, de l'argile crue ayant une teneur en humidité d'au moins environ 15%. L'argile hydratée peut avoir une surface spécifique BET d'au moins environ 9 m2/g, par exemple d'au moins environ 10 m2/g ou d'au moins environ 15 m2/g ou d'au moins environ 25 m2/g. Telle qu'utilisée ici, de l'argile non enrichie peut comprendre de l'argile, qui n'a pas été soumise à au moins une opération choisie parmi une dispersion, un mélange, une floculation sélective, un blanchiment à l'ozone, un tri, une séparation magnétique, une lixiviation chimique, une flottation à la mousse et une déshydratation de l'argile. Au moins une partie de l'argile hydratée peut, par exemple, être de la kaolinite, par exemple, un aluminosilicate hydraté de formule Al4Si205(OH)4. Une partie de l'argile hydratée au moins peut comprendre, par exemple, du kaolin montmorillonitique. L'argile hydratée peut être, par exemple, une combinaison d'argiles hydratées. Au moins une argile hydratée peut, par exemple, être choisie pour donner de la force de liaison à la combinaison d'argiles hydratées. Au moins une argile hydratée peut être choisie, par exemple, pour augmenter la grossièreté de la combinaison d'argiles hydratées. L'argile hydratée peut, par exemple, être transformée, au 30 moins en partie, en une argile calcinée dans le four. La au moins une argile calcinée partiellement peut, par exemple, servir à adsorber au moins une partie des alcalins présents dans le four. L'additif minéral peut, par exemple, comprendre d'environ 15% en poids à environ 100% en poids de silicate. L'additif minéral peut comprendre, par exemple, d'environ 15% en poids ou d'environ 20% en poids ou d'environ 25% en poids ou d'environ 30% en poids ou d'environ 35% en poids ou d'environ 40% en poids à environ 100% en poids de silicate. L'additif minéral peut comprendre, par exemple, d'environ 15% en poids à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids de silicate. L'additif minéral peut comprendre, par exemple, d'environ 25% en poids à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids de silicate. L'additif minéral peut comprendre, par exemple, d'environ 35% en poids à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids de silicate. L'additif minéral peut comprendre, par exemple, d'environ 40% en poids à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids de silicate. L'additif minéral peut comprendre, par exemple, d'environ 0% en poids à environ 100% en poids d'aluminosilicate. L'additif minéral peut comprendre, par exemple, d'environ 0,1% en poids ou de 1% en poids ou de 5% en poids ou de 10% en poids ou de 15% en poids ou de 20% en poids ou de 30% en poids ou de 40% en poids à environ 100% en poids d'aluminosilicate. L'additif minéral peut comprendre, par exemple, d'environ 5% en poids à environ 100% en poids ou à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids d'aluminosilicate. L'additif minéral peut comprendre, par exemple, d'environ 15% en poids à environ 100% en poids ou à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids d'aluminosilicate. L'additif minéral peut comprendre, par exemple, d'environ 25% en poids à environ 100% en poids ou à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids d'aluminosilicate. L'additif minéral peut comprendre, par exemple, d'environ 35% en poids à environ 100% en poids ou à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids d'aluminosilicate. L'additif minéral peut comprendre, par exemple, d'environ 40% en poids à environ 100% en poids 5 ou à environ 95% en poids ou à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids W d'aluminosilicate. L'additif minéral peut comprendre, par exemple, un ou plusieurs minéraux supplémentaires. L'additif minéral peut comprendre, en outre, par exemple, une matière contenant un métal alcalinoterreux. L'additif minéral 15 peut comprendre, en outre, par exemple, une matière contenant du magnésium et/ou une matière contenant du calcium. L'additif minéral peut comprendre, en outre, par exemple, un ou plusieurs du carbonate de calcium (par exemple GCC 20 ou PCC), de la pierre à chaux, de la marne, de la craie, de la dolomite, du sable aragonitique, des coquilles marines, du corail, de la poussière de four à ciment, du talc, de la brucite, du carbonate de magnésium, d'un minéral contenant du carbonate de magnésium et d'un 25 carbonate comprenant du carbonate de calcium. L'additif minéral peut comprendre, en outre, par exemple, un minéral de silicate à grande surface spécifique, tel que de la terre de diatomée (diatomite ou DE). L'additif minéral peut comprendre, par exemple, d'environ 30 0% en poids ou 0,1% en poids à environ 99,9% de minéraux contenant du calcium et/ou contenant du magnésium. L'additif minéral peut comprendre, par exemple, d'environ 0,1% en poids ou d'environ 1% en poids ou d'environ 5% en poids à environ 60% en poids ou 55% en poids ou 50% en poids ou à environ 45% ou à environ 40% en poids ou à 5 environ 35% en poids ou à environ 30% en poids ou à environ 25% en poids ou à environ 20% en poids de minéraux contenant du calcium et/ou contenant du magnésium. L'additif minéral peut comprendre, par exemple, moins 10 d'environ 40% en poids de minéraux contenant du calcium (par exemple de l'oxyde de calcium). L'additif minéral peut comprendre, par exemple, moins d'environ 35% en poids ou moins d'environ 30% en poids ou moins d'environ 25% en poids ou moins d'environ 20% de minéraux contenant 15 du calcium (par exemple de l'oxyde de calcium). L'additif minéral peut comprendre, par exemple, une quantité égale ou supérieure à 0% en poids de minéraux contenant du calcium (par exemple de l'oxyde de calcium) ou une quantité égale ou supérieure à environ 2% ou égale ou 20 supérieure à environ 5% en poids de matières contenant du calcium (par exemple de l'oxyde de calcium). L'additif minéral et/ou au moins un silicate (par exemple au moins un aluminosilicate) peut, par exemple, être soumis à au moins une opération de modification physique 25 avant introduction dans le four. L'opération ou les opérations de modification physique peuvent servir, par exemple, à réduire la dimension du au moins un additif minéral jusqu'à, par exemple, environ 1 pouce (2,54 cm) ou moins. Une opération exemplaire de modification 30 physique peut, par exemple, réduire la dimension de l'additif minéral et/ou d'au moins un silicate (par exemple d'au moins un aluminosilicate) à environ 3/4 de pouce ou moins (1,91 cm ou moins), par exemple jusqu'à environ 1/2 pouce ou moins (1,27 cm ou moins), par exemple à environ 1/4 de pouce ou moins (0,64 cm ou moins) (par exemple à environ 1/8 de pouce (0,32 cm) ou moins). L'additif minéral et/ou le au moins un silicate (par exemple au moins un aluminosilicate) peut comprendre, par exemple, des agglomérats d'argile hydratée ayant une dimension maximum de blocs, qui n'est pas plus grande qu'environ 3 pouces (7,62 cm), par exemple pas plus grande que 2 pouces (5,08 cm), par exemple pas plus grande qu'environ 1 pouce (2,54 cm). Des opérations exemplaires de modification physique peuvent comprendre au moins l'un d'un malaxage, d'un martelage, d'un broyage au rouleau, d'un séchage, d'un broyage, d'un tamisage, d'une extrusion, d'une séparation triboélectrique, d'un triage à l'aide d'un liquide et d'une élutriation. L'additif minéral et/ou le au moins un silicate (par exemple le au moins un aluminosilicate) peuvent avoir une dimension de particule mesurable. Les dimensions de particule et d'autres propriétés de dimensions de particule, auxquelles on a recours dans le présent mémoire, telles qu'une répartition des dimensions de particule (rdp), peuvent être mesurées en utilisant un instrument SEDIGRAPH 5100 que l'on peut se procurer chez Micrometrics Corporation. On peut exprimer, par exemple, la dimension d'une particule donnée par le diamètre d'une sphère de diamètre équivalent, qui sédimente dans la suspension, c'est-à-dire un diamètre sphérique équivalent ou "dse". La dimension de particule mesurable peut indiquer la grossièreté relative de l'additif minéral. C'est ainsi, par exemple, qu'environ 30% en poids à environ 50% en poids de l'additif minéral et/ou du au moins un silicate (par exemple du au moins un aluminosilicate) a une dimension de particule plus petite 5 qu'environ 1 pm. Par exemple d'environ 35% à environ 45%, par exemple d'environ 30% à environ 40%, par exemple d'environ 40% à environ 50% de l'additif minéral et/ou du au moins un silicate (par exemple d'au moins un aluminosilicate) a une dimension de particule plus petite 10 qu'environ 1 pm. Par exemple, d'environ 60% à environ 80% de l'additif minéral et/ou du au moins un silicate (par exemple du au moins un aluminosilicate) a une dimension de particule plus petite qu'environ 2 pm. Par exemple, d'environ 65% à 15 environ 75%, par exemple d'environ 60% à environ 70%, par exemple d'environ 70% à environ 80% de l'additif minéral et/ou du au moins un silicate (par exemple du au moins un aluminosilicate) a une dimension de particule plus petite qu'environ 2 pm. 20 L'additif minéral et/ou le au moins un silicate (par exemple le au moins un aluminosilicate) peuvent avoir une rétention mesurable au tamis lavé de +325 d'environ 0,5% à environ 9%. La rétention au tamis lavé de +325 mesh peut aller par exemple d'environ 0,5% à environ 8%, par 25 exemple d'environ 0,5% à environ 5%, par exemple d'environ 0,5% à environ 1,5%, par exemple d'environ 4% à environ 5%, par exemple d'environ 1% à environ 4,5%, par exemple d'environ 4,5% à environ 9%. La quantité d'additif minéral et/ou d'au moins un 30 silicate (par exemple d'au moins un aluminosilicate) introduite dans le four peut être choisie sur la base, par exemple, d'une quantité suffisante pour maintenir un rendement de chaudière. Une mesure de rendement de chaudière est en relation avec la température de la vapeur de la chaudière. C'est ainsi, par exemple, que l'on peut ajouter l'additif minéral en une quantité suffisante pour maintenir une température de vapeur de la chaudière allant d'environ 930°C à 1 010°C, par exemple en une quantité suffisante pour maintenir une température de la vapeur de la chaudière allant d'environ 950°C à environ 1 010°C, par exemple en une quantité suffisante pour maintenir une température de vapeur de la chaudière allant d'environ 970°C à environ 1 010°C, par exemple en une quantité suffisante pour maintenir une température de vapeur de la chaudière allant d'environ 1 000°C à environ 1 010°C. On peut calculer la quantité d'additif minéral et/ou d'au moins un silicate (par exemple au moins un aluminosilicate) utilisée dans les procédés décrits dans le présent mémoire, par exemple, sur la base de considérations stoechiométriques et de diagrammes de phase. On peut déterminer la quantité d'additif minéral et/ou du au moins un silicate (par exemple du au moins un aluminosilicate) utilisée dans le procédé décrit dans le présent mémoire, par exemple, de manière à ce que le rapport molaire base/acide de la cendre de combustible diminue. Le rapport molaire base/acide de la forme de combustible peut être calculé, par exemple, par l'équation suivante : Rapport molaire base-acide - (moles Fe203) + (moles CaO) + (moles MgO) + (moles Na20) + (moles K20) (moles SI02) + (moles Ti02) + (moles P205) + (moles Cl) + (moles 503) On peut déterminer, par exemple, la quantité d'additif minéral et/ou d'au moins un silicate (par exemple d'au 30 moins un aluminosilicate) utilisée dans les procédés décrits dans le présent mémoire sur la base de l'activité pouzzolanique de la cendre du combustible utilisé. On peut utiliser, par exemple, une quantité plus grande d'additif minéral et/ou d'au moins un silicate (par exemple d'au moins un aluminosilicate) dans un procédé qui utilise un combustible ayant une cendre de petite activité pouzzolanique par rapport à un procédé qui utilise un combustible ayant une cendre de l'activité pouzzolanique plus grande. La quantité d'additif minéral sec (par exemple d'au moins un silicate, tel qu'un aluminosilicate) ajoutée au combustible humide par rapport à la quantité de cendre dans le combustible sec à 550°C (par exemple pourcentage d'additif minéral sec ajouté au combustible humide / pourcentage de cendre dans le combustible sec à 550°C) peut aller, par exemple, d'environ 0,01 à environ 10. La quantité d'additif minéral sec (par exemple d'au moins un silicate, tel qu'un aluminosilicate) ajoutée au combustible humide par rapport à la quantité de cendre dans le combustible sec à 550°C peut aller, par exemple, d'environ 0,1 ou 0,5 ou environ 1 ou environ 2 ou environ 3 ou environ 4 ou environ 5 ou environ 6 à environ 10. La quantité d'additif minéral sec (par exemple d'au moins un silicate, tel qu'un aluminosilicate) ajoutée au combustible humide par rapport à la quantité de cendre dans le combustible sec à 550°C peut aller, par exemple, d'environ 5 à environ 10 ou à environ 9 ou à environ 8 ou à environ 7 ou à environ 6. Le combustible peut être, par exemple, du coke de pétrole 30 et la quantité d'additif minéral sec (par exemple d'au moins un silicate, tel que l'aluminosilicate) ajoutée au combustible humide par rapport à la quantité de cendre dans le combustible sec à 550°C (par exemple pourcentage d'additif minéral sec ajouté au combustible humide / pourcentage de cendre dans le combustible sec à 550°C) peut aller d'environ 0,1 à environ 5. Par exemple d'environ 0,2 ou d'environ 0,5 ou d'environ 1,0 à environ 5, par exemple d'environ 0,1 à environ 5 ou à environ 4 ou à environ 3 ou à environ 2 ou à environ 1,5. Le combustible peut être, par exemple, de la biomasse et la quantité d'additif minéral sec (par exemple d'au moins un silicate, tel qu'un aluminosilicate) ajoutée au combustible humide par rapport à la quantité de cendre dans le combustible sec à 550°C (par exemple pourcentage d'additif minéral sec ajouté au combustible humide / pourcentage de cendre dans le combustible sec à 550°C) peut aller d'environ 0,01 à environ 8. Par exemple, d'environ 0,05 ou d'environ 0,1 ou d'environ 0,2 ou d'environ 0,5 ou d'environ 1,0 à environ 8, par exemple d'environ 0,1 à environ 7 ou à environ 6 ou à environ 5 ou à environ 4 ou à environ 3. Le combustible peut être du charbon et la quantité d'additif minéral sec (par exemple d'au moins un silicate, tel qu'un aluminosilicate) ajoutée au combustible humide par rapport à la quantité de cendre dans le combustible sec à 550°C (par exemple pourcentage d'additif minéral sec ajouté au combustible humide / pourcentage de cendre dans le combustible à 550°C) peut aller d'environ 0,01 à environ 1. Par exemple, d'environ 0,05 ou d'environ 0,1 ou d'environ 0,2 ou d'environ 0,3 ou d'environ 0,4 ou d'environ 0,5 à environ 1, par exemple d'environ 0,1 à environ 0,9 ou à environ 0,8 ou à environ 0,7 ou à environ 0,6 ou à environ 0,5 ou à environ 0,4. Cendre volante La présente invention procure de la cendre volante et des procédés pour faire de la cendre volante. La cendre volante suivant l'invention peut être obtenue, par exemple, par les procédés suivant l'invention. La cendre volante suivant l'invention et la cendre volante faite par les procédés suivant l'invention peuvent, par exemple, être conformes à n'importe quel mode de réalisation décrit dans le présent mémoire, y compris 10 toutes leurs combinaisons. La cendre volante "faite par le même procédé en l'absence de l'additif minéral" peut ne pas satisfaire une ou plusieurs des exigences normalisées pour l'utilisation dans du béton (par exemple une ou plusieurs des exigences 15 normalisées indiquées dans ASTM C618-12a ou EN 4501:2012, telles que l'indice d'activité de force, la quantité de silice réactive dans la phase amorphe, l'affinité pour Ca(OH)2 et/ou la PAF). L'utilisation d'un additif minéral comprenant au moins un silicate, tel que 20 décrit dans le présent mémoire, peut, par exemple, améliorer une ou plusieurs des propriétés de la cendre volante. L'utilisation d'un additif minéral comprenant au moins un silicate, tel que décrit dans le présent mémoire, peut, par exemple, améliorer une ou plusieurs 25 des propriétés de la cendre volante, de manière à satisfaire une ou plusieurs des exigences normalisées pour une utilisation dans du béton. L'utilisation d'un additif minéral comprenant au moins un silicate, tel que décrit dans le présent mémoire, peut, par exemple, 30 augmenter l'activité pouzzolanique de la cendre volante et/ou augmenter l'indice d'activité de force de la cendre volante et/ou diminuer la PAF de la cendre volante, de manière à ce que la cendre volante satisfasse une ou plusieurs de ces exigences normalisées pour une utilisation dans du béton (par exemple les exigences normalisées indiquées dans ASTM C618-12a ou EN 450- 1:2012). L'utilisation d'un additif minéral comprenant au moins un silicate, tel que décrit dans le présent mémoire, peut améliorer, par exemple, une ou plusieurs des propriétés de la cendre volante, de manière à satisfaire à toutes les exigences normalisées pour une utilisation dans du béton (par exemple toutes les exigences normalisées indiquées dans ASTM C618-12a ou EN 450-1:2012). La cendre volante "faite par le même procédé en l'absence de l'additif minéral" peut satisfaire une ou plusieurs des exigences pour une utilisation dans du béton (par exemple les exigences normalisées indiquées dans ASTM C618-12a ou EN 450-1:2012, telles que l'indice d'activité de force, la quantité de silice réactive dans la phase amorphe, l'affinité pour Ca(OH)2 et/ou la PAF). L'utilisation d'un additif minéral comprenant au moins un silicate, tel que décrit dans le présent mémoire, peut, par exemple, améliorer les valeurs de ces une ou plusieurs exigences (par exemple par rapport à la cendre volante "faite par le même procédé en l'absence de l'additif minéral"). La cendre volante peut, par exemple, avoir une activité pouzzolanique augmentée, par exemple, par rapport à une cendre volante faite par le même procédé en l'absence de l'additif minéral. La cendre volante peut avoir, par exemple, une activité pouzzolanique qui est plus grande d'au moins environ 5% que l'activité pouzzolanique d'une cendre volante faite par le même procédé en l'absence de l'additif minéral. La cendre volante peut avoir, par exemple, une activité pouzzolanique qui est supérieure d'au moins environ 10% ou d'au moins environ 15% ou d'au moins environ 20% ou d'au moins environ 25% ou d'au moins environ 30% ou d'au moins environ 35% ou d'au moins environ 40% ou d'au moins environ 45% ou d'au moins environ 50% à l'activité pouzzolanique d'une cendre volante faite par le même procédé en l'absence de l'additif minéral. La cendre volante peut, par exemple, avoir une activité pouzzolanique qui est plus grande de jusqu'à environ 800% que l'activité pouzzolanique d'une cendre volante faite par le même procédé en l'absence de l'additif minéral. La cendre volante peut avoir une activité pouzzolanique qui va, par exemple, jusqu'à 700% environ ou jusqu'à 600% environ ou jusqu'à 500% environ ou jusqu'à 400% environ ou jusqu'à 300% environ ou jusqu'à 200% environ ou jusqu'à 100% environ à l'activité pouzzolanique d'une cendre volante faite par le même procédé en l'absence de l'additif minéral. La cendre volante peut exemple, une activité pouzzolanique qui est jusqu'à environ 90% ou jusqu'à environ 80% environ 75% ou jusqu'à environ 70% ou jusqu'à ou jusqu'à environ 50% ou jusqu'à environ 40% environ 30% ou jusqu'à environ 20% ou jusqu'à avoir, par supérieure ou jusqu'à environ 60% ou jusqu'à environ 10% à l'activité pouzzolanique d'une cendre volante qui est faite par le même procédé en l'absence de l'additif minéral. On peut déterminer l'activité pouzzolanique de la cendre 30 volante, par exemple, par la teneur amorphe (vitreuse) de la cendre volante et/ou par la quantité de silice disponible (réactive) dans la phase amorphe de la cendre volante et/ou par l'affinité pour Ca(OH)2 de la cendre volante. La cendre volante peut avoir, par exemple une teneur amorphe (teneur vitreuse) qui est plus grande d'au moins 5 environ 5% que la teneur amorphe d'une cendre volante faite par le même procédé en l'absence de l'additif minéral. La cendre volante peut avoir, par exemple, une teneur amorphe qui est plus grande d'au moins environ 10% ou d'au moins environ 15% ou d'au moins environ 20% ou 10 d'au moins environ 25% ou d'au moins environ 30% que la teneur amorphe d'une cendre volante faite par le même procédé en l'absence de l'additif minéral. La cendre volante peut avoir, par exemple, une teneur amorphe qui est plus grande d'environ 15 d'environ d'environ d'environ d'environ par exemple par exemple par exemple par exemple d'environ d'environ d'environ d'environ par exemple par exemple par exemple par exemple par exemple d'environ 10% que la teneur amorphe d'une cendre volante 20 faite par le même procédé en l'absence de l'additif minéral. La cendre volante peut être, par exemple, une cendre ayant un rapport molaire base/acide de moins de 1 (par exemple de la cendre de charbon) et avoir une teneur 25 amorphe qui est plus grande au moins d'environ 5% que la teneur amorphe d'une cendre volante faite par le même procédé en l'absence de l'additif minéral. La cendre volante peut être, par exemple, une cendre ayant un rapport molaire base/acide de moins de 1 (par exemple de 30 la cendre de charbon) et avoir une teneur amorphe qui est plus grande d'au moins environ 10% ou d'au moins environ 15% ou d'au moins environ 20% que la teneur amorphe d'une cendre volante faite par le même procédé en l'absence de l'additif minéral. La cendre volante peut être, par exemple, une cendre ayant un rapport molaire base/acide de moins de 1 (par exemple de la cendre de charbon) et avoir une teneur amorphe qui est plus grande de jusqu'à environ 30% que la teneur amorphe d'une cendre volante faite par le même procédé en l'absence de l'additif minéral. La cendre volante peut être, par exemple, une cendre ayant un rapport molaire base/acide de moins de 1 (par exemple de la cendre de charbon) et avoir une teneur amorphe qui est plus grande de jusqu'à environ 25%, par exemple de jusqu'à environ 20%, par exemple de jusqu'à environ 15%, par exemple de jusqu'à 10%, par exemple de jusqu'à environ 8% que la teneur amorphe d'une cendre volante faite par le même procédé en l'absence de l'additif minéral. La cendre volante peut, par exemple, être une cendre ayant un rapport molaire base/acide plus grand que 1 (par exemple de la cendre de granulés de bois) et avoir une teneur amorphe qui est plus grande d'au moins environ 5% que la teneur amorphe d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir une teneur amorphe qui est plus grande d'au moins environ 10% ou d'au moins environ 15% ou d'au moins environ 20% ou d'au moins environ 25% ou d'au moins environ 30% ou d'au moins environ 35% ou d'au moins environ 40% que la teneur amorphe d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir une teneur amorphe qui est plus grande de jusqu'à environ 5 50%, par exemple de jusqu'à environ 45%, par exemple de jusqu'à environ 40%, par exemple de jusqu'à environ 35%, par exemple de jusqu'à environ 33%, de jusqu'à environ 30%, de jusqu'à environ 25% que la teneur amorphe d'une cendre volante faite par le même procédé en l'absence de 10 l'additif minéral. La valeur absolue de la teneur amorphe de la cendre volante peut, par exemple, augmenter d'au moins une valeur absolue d'environ 1% en poids par rapport à une cendre volante faite par le même procédé en l'absence de 15 l'additif minéral (par exemple si la valeur absolue de la teneur amorphe de la cendre volante faite par le même procédé en l'absence de l'additif minéral était de 10% en poids, la cendre volante faite en faisant brûler du combustible en la présence de l'additif minéral aurait 20 une teneur amorphe d'au moins environ 11% en poids). La valeur absolue de la teneur amorphe de la cendre volante peut augmenter, par exemple, d'une valeur absolue d'au moins environ 5%, par exemple d'au moins environ 10% en poids, par exemple d'au moins environ 15% en poids, par 25 exemple d'au moins environ 20% en poids, par exemple d'au moins environ 25% en poids, par exemple d'au moins environ 30% en poids, par exemple d'au moins environ 35% en poids, par exemple d'au moins environ 40% en poids, par exemple d'au moins environ 50% en poids par rapport à 30 une cendre volante faite par le même procédé en l'absence de l'additif minéral. La valeur absolue de la teneur amorphe de la cendre volante peut augmenter, par exemple, d'une valeur absolue allant jusqu'à environ 95% en poids par rapport à une cendre volante faite par le même procédé de l'additif minéral (par exemple si la valeur absolue de la teneur amorphe de la cendre volante faite par le même procédé en l'absence de l'additif minéral était de 10% en poids, la cendre volante faite en faisant brûler du combustible en la présence de l'additif minéral aurait une teneur amorphe allant jusqu'à environ 105% en poids). La valeur absolue de la valeur amorphe de la cendre volante peut, par exemple, augmenter d'une valeur absolue allant jusqu'à environ 90% en poids, par exemple allant jusqu'à environ 85% en poids, par exemple allant jusqu'à environ 70% en poids, par exemple allant jusqu'à environ 65% en poids, par exemple allant jusqu'à environ 60% en poids par rapport à une cendre volante faite par le même procédé de l'additif minéral. La valeur absolue de la valeur amorphe de la cendre volante peut, par exemple, augmenter d'une valeur absolue allant jusqu'à environ 90% en poids, par exemple allant jusqu'à environ 50% en poids, par exemple allant jusqu'à environ 45% en poids, par exemple allant jusqu'à environ 40% en poids, par exemple allant jusqu'à environ 35% en poids par rapport à une cendre volante faite par le même procédé de l'additif minéral. La phase amorphe peut constituer d'environ 5% en poids à environ 95% d'un poids de la cendre volante. La phase amorphe peut constituer, par exemple, d'environ 10% en poids ou d'environ 15% en poids ou d'environ 20% en poids ou d'environ 25% en poids ou d'environ 30% en poids ou d'environ 35% en poids ou d'environ 40% en poids ou d'environ 45% en poids ou d'environ 50% en poids à 41 environ 95% en poids de la cendre volante. La phase amorphe peut constituer, par exemple, d'environ 5% à environ 90% en poids ou à environ 85% en poids ou à environ 80% en poids ou à environ 75% en poids ou à environ 70% en poids ou à environ 65% en poids ou à environ 60% en poids ou à environ 55% en poids ou à environ 50% en poids ou à environ 45% en poids ou à environ 40% en poids ou à environ 35% en poids ou à environ 30% en poids ou à environ 25% en poids ou à W environ 20% de la cendre volante. On peut déterminer la quantité de phase amorphe dans la cendre volante, par exemple, par diffraction quantitative de rayons X, telle qu'obtenue en obtenant un diffractogramme de rayons X sur de la poudre de cendre 15 volante non orientée de La cendre volante peut comprendre, par exemple, jusqu'à environ 100% de plus de silice disponible dans la phase amorphe qu'une cendre volante faite par le même procédé en l'absence de l'additif minéral. La cendre volante peut comprendre, par exemple, jusqu'à environ 90% de plus, par exemple jusqu'à environ 80% de plus, par exemple jusqu'à environ 70% de plus, par exemple jusqu'à environ 60% de plus, par exemple jusqu'à environ 50% de plus, par exemple jusqu'à environ 40% de plus, par environ 30% de plus, par exemple jusqu'à plus, par exemple jusqu'à environ 15% de plus, par exemple jusqu'à environ 10% de plus de silice disponible dans la phase amorphe qu'une cendre volante faite par le même procédé en l'absence de l'additif minéral. La cendre volante peut être, par exemple, une cendre ayant un rapport molaire base/acide de moins de 1 (par exemple de la cendre de charbon) et comprendre au moins environ 5% de plus de silice disponible dans la phase amorphe qu'une cendre volante faite par le même procédé en l'absence de l'additif minéral. La cendre volante peut être, par exemple, une cendre ayant un rapport molaire base/acide de moins de 1 (par exemple de la cendre de charbon) et comprendre au moins environ 6% ou au moins environ 7% ou au moins environ 8% ou au moins environ 9% ou au moins environ 10% de plus de silice disponible dans la phase amorphe qu'une cendre volante faite par le même procédé en l'absence de l'additif minéral. La cendre volante peut être, par exemple, une cendre ayant un rapport molaire base/acide de moins de 1 (par exemple de la cendre de charbon) et comprendre jusqu'à environ 70% en poids ou jusqu'à environ 60% en poids ou au moins environ 50% en poids ou au moins environ 40% en exemple jusqu'à environ 20% de poids ou au moins environ 30% en poids ou au moins environ 20% en poids ou au moins environ 15% en poids ou au moins environ 10% en poids de plus de silice disponible dans la phase amorphe qu'une cendre volante faite par le même procédé en l'absence de l'additif minéral. La cendre volante peut être, par exemple, une cendre ayant un rapport molaire base/acide de plus de 1 (par exemple de la cendre de granulés de bois) et comprendre au moins environ 5% de plus de silice disponible dans la phase amorphe qu'une cendre volante faite par le même procédé en l'absence de l'additif minéral. La cendre volante peut être, par exemple, une cendre ayant un rapport molaire base/acide de plus de 1 (par exemple de la cendre de granulés de bois) et comprendre au moins environ 10% de plus, par exemple au moins environ 20% de plus, par exemple au moins environ 30% de plus, par exemple au moins environ 40% de plus, par exemple au moins environ 50% de plus de silice disponible dans la phase amorphe qu'une cendre volante faite par le même procédé en l'absence de l'additif minéral. La cendre volante peut être, par exemple, une cendre ayant un rapport molaire base/acide de plus de 1 (par exemple cendre de granulés de bois) et comprendre jusqu'à environ 100% de plus, par exemple jusqu'à environ 90% de plus, par exemple jusqu'à environ 80%, par exemple jusqu'à environ 70%, par exemple jusqu'à environ 60%, par exemple jusqu'à environ 50%, par exemple jusqu'à environ 40%, par exemple jusqu'à environ 30%, par exemple jusqu'à environ 20% de silice disponible dans la phase amorphe d'une cendre volante faite par le même procédé en l'absence de l'additif minéral. La valeur absolue de silice disponible dans la phase amorphe de la cendre volante peut augmenter, par exemple, d'une valeur absolue d'au moins environ 1% en poids par rapport à une cendre volante faite par le même procédé en l'absence de l'additif minéral (par exemple, si la valeur absolue de la silice disponible dans la phase amorphe de la cendre volante faite par le même procédé en l'absence de l'additif minéral était de 10% en poids, la cendre volante faite en faisant brûler du combustible en la présence de l'additif minéral comprendrait au moins environ 11% en poids de silice disponible dans la phase amorphe). La quantité de silice disponible dans la phase amorphe de la cendre volante peut augmenter, par exemple, d'une valeur absolue d'au moins environ 5% en poids, par exemple d'au moins environ 10% en poids, par exemple d'au moins environ 20% en poids, par exemple d'au moins environ 25% en poids, par exemple d'au moins environ 30% en poids, par exemple d'au moins environ 35% en poids, par exemple d'au moins environ 40% en poids, par exemple d'au moins environ 45% en poids, par exemple d'au moins environ 50% en poids, par exemple d'au moins environ 55% en poids par rapport à une cendre volante faite par le même procédé en l'absence de l'additif minéral. La valeur absolue de silice disponible dans la phase amorphe de la cendre volante peut, par exemple, augmenter d'une valeur absolue allant jusqu'à environ 75% en poids par rapport à une cendre volante faite par le même procédé en l'absence de l'additif minéral (par exemple, si la valeur absolue de la silice disponible dans la phase amorphe de la cendre volante faite par le même procédé en l'absence de l'additif minéral était de 10% en poids, la cendre volante faite en faisant brûler du combustible en la présence de l'additif minéral comprendrait jusqu'à environ 85% de silice disponible dans la phase amorphe). La quantité de silice disponible dans la phase amorphe de la cendre volante peut, par exemple, augmenter d'une valeur absolue de jusqu'à 5 environ 70% en poids, par exemple de jusqu'à environ 65% en poids, par exemple de jusqu'à environ 60% en poids, par exemple de jusqu'à environ 55% en poids, par exemple de jusqu'à environ 50% en poids, par exemple de jusqu'à environ 45% par rapport à une cendre volante faite par le 10 même procédé en l'absence de l'additif minéral. La cendre volante peut comprendre, par exemple, d'environ 1% en poids à environ 100% en poids de silice disponible dans la phase amorphe. La cendre volante peut comprendre, par exemple, d'environ 5% en poids ou d'environ 10% en 15 poids ou d'environ 15% en poids ou d'environ 20% en poids ou d'environ 25% en poids ou d'environ 30% en poids ou d'environ 35% en poids OU d'environ 4096 en poids OU d'environ 45% en poids OU d'environ 50% en poids de silice disponible dans la phase amorphe. La cendre 20 volante peut comprendre, par exemple, jusqu'à environ 90% en poids ou à environ 80% en poids ou à environ 75% en poids ou à environ 70% en poids ou à environ 60% en poids OU à environ 50% en poids ou à environ 40% en poids ou à environ 30% en poids ou à environ 25% en poids ou à 25 environ 20% en poids de silice disponible dans la phase amorphe. La cendre volante peut comprendre, par exemple, d'environ 25% en poids à environ 95% en poids de silice disponible dans la phase amorphe, par exemple d'environ 30% en poids ou d'environ 35% en poids à environ 95% en 30 poids ou à environ 90% en poids ou à environ 80% en poids. La cendre volante peut comprendre, par exemple, d'environ 50% en poids à environ 80% en poids, par exemple d'environ 55% en poids à environ 75% en poids, par exemple d'environ 60% en poids à environ 70% en poids de silice disponible dans la phase amorphe de la cendre volante. On peut déterminer la quantité de silice disponible de la phase amorphe de la cendre volante, par exemple en calculant, à partir de l'analyse chimique complète de la cendre volante telle qu'obtenue par ICP-MS (NF EN 14582 et NF EN ISO 11885), et à partir de la diffraction quantitative de rayons X telle qu'obtenue en obtenant un diffractogramme de rayons X sur de la poudre de cendre volante non orientée de La cendre volante peut être, par exemple, une cendre ayant un rapport molaire base/acide plus petit que 1 (par exemple de la cendre de charbon) et avoir une affinité pour Ca(OH)2 qui est plus grande de jusqu'à environ 300% que l'affinité pour Ca(OH)2 d'une cendre volante faite par le même procédé en l'absence de l'additif minéral. La cendre volante peut être, par exemple, une cendre ayant un rapport molaire base/acide plus petit que 1 (par exemple de la cendre de charbon) et avoir une affinité pour Ca(OH)2 qui est plus grande de jusqu'à environ 250%, par exemple de jusqu'à environ 200%, par exemple de jusqu'à environ 150%, par exemple de jusqu'à environ 100%, par exemple de jusqu'à environ 90%, par exemple de jusqu'à environ 80%, par exemple de jusqu'à environ 70%, par exemple de jusqu'à environ 60%, par exemple de jusqu'à environ 50% que celle d'une cendre volante faite par le même procédé en l'absence de l'additif minéral. La cendre volante peut être, par exemple, une cendre ayant un rapport molaire base/acide de plus de 1 (par exemple de la cendre de granulés de bois) et avoir une affinité pour Ca(OH)2 qui est plus grande d'au moins environ 5% que l'affinité pour Ca(OH)2 d'une cendre volante faite par le même procédé en l'absence de l'additif minéral. La cendre volante peut être, par exemple, une cendre ayant un rapport molaire base/acide de plus de 1 (par exemple de la cendre de granulés de bois) et avoir une affinité pour Ca(OH)2 qui est plus grande d'au moins environ 10%, par exemple d'au moins environ 20% ou d'au moins environ 30% ou d'au moins environ 40% ou d'au moins environ 50% ou d'au moins environ 60% ou d'au moins environ 70% ou d'au moins environ 80% ou d'au moins environ 90% ou d'au moins environ 100% que l'affinité pour Ca(OH)2 d'une cendre volante faite par le même procédé en l'absence de l'additif minéral. La cendre volante peut être, par exemple, une cendre ayant un rapport molaire base/acide de plus de 1 (par exemple de la cendre de granulés de bois) et avoir une affinité pour Ca(OH)2 qui est plus grande de jusqu'à environ 800% que l'affinité pour Ca(OH)2 d'une cendre volante faite par le même procédé en l'absence de l'additif minéral. La cendre volante peut avoir, par exemple, une affinité pour Ca(OH)2 qui est plus grande de jusqu'à environ 700%, par exemple de jusqu'à environ 600%, par exemple de jusqu'à environ 500%, par exemple de jusqu'à environ 400%, par exemple de jusqu'à environ 300%, par exemple de jusqu'à environ 200%, par exemple de jusqu'à environ 100% que l'affinité pour Ca(OH)2 d'une cendre volante faite par le même procédé en l'absence de l'additif minéral. La cendre volante peut avoir, par exemple, une affinité pour Ca(OH)2 qui est plus grande de jusqu'à environ 350%, par exemple de jusqu'à environ 320%, par exemple de jusqu'à environ 315%, par exemple de jusqu'à environ 300%, par exemple de jusqu'à environ 250%, par exemple de jusqu'à environ 200%, par exemple de jusqu'à environ 150%, par exemple de jusqu'à environ 100%, par exemple de jusqu'à environ 90%, par exemple de jusqu'à environ 80%, par exemple de jusqu'à environ 70%, par exemple de jusqu'à environ 60%, par exemple de jusqu'à environ 50% que l'affinité pour Ca(O1-1)2 d'une cendre volante faite par le même procédé en l'absence de l'additif minéral. La valeur absolue de l'affinité pour Ca(OH)2 de la cendre volante peut, par exemple, augmenter d'une valeur absolue d'au moins environ 1 mg de Ca(OH)2 par gramme de cendre volante par rapport à une cendre volante faite par le même procédé en l'absence de l'additif minéral (par exemple, si la valeur absolue de l'affinité pour Ca(OH)2 de la cendre volante faite par le même procédé en l'absence de l'additif minéral était de 100, la cendre volante faite en brûlant du combustible en la présence de l'additif minéral aurait une affinité pour Ca(OH)2 d'au moins environ 101 mg de Ca(OH)2 par gramme de cendre volante). L'affinité pour Ca(OH)2 de la cendre volante peut augmenter, par exemple, d'une valeur absolue d'au moins environ 50, par exemple d'au moins environ 100, par exemple d'au moins environ 125, par exemple d'au moins environ 150, par exemple d'au moins environ 200, par exemple d'au moins environ 250 mg de Ca(OH)2 par gramme de cendre volante par rapport à une cendre volante faite par le même procédé en l'absence de l'additif minéral. La valeur absolue de l'affinité pour Ca(OH)2 de la cendre volante peut, par exemple, augmenter d'au moins environ 300, par exemple d'au moins environ 350, par exemple d'au moins environ 400, par exemple d'au moins environ 450, par exemple d'au moins environ 500, par exemple d'au moins environ 550, par exemple d'au moins environ 600, par exemple d'au moins environ 650, par exemple d'au moins environ 700, par exemple d'au moins environ 750 mg de Ca(OH)2 par gramme de cendre volante par rapport à une cendre volante faite par le même procédé en l'absence de l'additif minéral. La valeur absolue de l'affinité pour Ca(OH)2 de la cendre volante peut, par exemple, augmenter d'une valeur absolue de jusqu'à environ 1 300 mg de Ca(OH)2 par gramme de cendre volante par rapport à une cendre volante faite par le même procédé en l'absence de l'additif minéral (par exemple, si la valeur absolue de l'affinité pour Ca(OH)2 de la cendre volante faite par le même procédé en l'absence de l'additif minéral était de 100, la cendre volante faite en faisant brûler du combustible en la présence de l'additif minéral aurait une affinité pour Ca(OH)2 allant jusqu'à environ 1 400 mg de Ca(OH)2 par gramme de cendre volante). L'affinité pour Ca(OH)2 de la cendre volante peut augmenter, par exemple, d'une valeur absolue allant jusqu'à environ 1 200, par exemple jusqu'à environ 1 100, par exemple jusqu'à environ 1 000, par exemple jusqu'à environ 900, par exemple jusqu'à environ 800, par exemple jusqu'à environ 700, par exemple jusqu'à environ 600, par exemple jusqu'à environ 550, par exemple jusqu'à environ 500 mg de Ca(OH)2 par gramme de cendre volante par rapport à une cendre volante faite par le même procédé en l'absence de l'additif minéral. La cendre volante peut avoir, par exemple, une affinité pour Ca(OH)2 allant d'environ 350 mg de Ca(OH)2 par gramme de cendre volante à environ 1 500 mg de Ca(OH)2 par gramme de cendre volante. La cendre volante peut avoir, par exemple, une affinité pour Ca(OH)2 allant 30 d'environ 660 mg de Ca(OH)2 par gramme de cendre volante à environ 1 400 mg de Ca(OH)2 par gramme de cendre volante. La cendre volante peut avoir, par exemple, une affinité pour Ca(OH)2 allant d'environ 700, par exemple d'environ 800, par exemple d'environ 900 mg de Ca(OH)2 par gramme de cendre volante à environ 1 400, par exemple à environ 1 350, par exemple à environ 1 300 mg de Ca(OH)2 par gramme de cendre volante. La cendre volante peut avoir, par exemple, une affinité pour Ca(OH)2 allant d'environ 950, par exemple d'environ 1 000, par exemple d'environ 1 100 mg de Ca(OH)2 par gramme de cendre volante à environ 1 300, par exemple à environ 1 250, par exemple à environ 1 200, par exemple à environ 1 100 mg de Ca(OH)2 par gramme de cendre volante. On peut mesurer l'affinité pour Ca(OH)2 de la cendre volante, par exemple, par le test de Chapelle modifié. On peut trouver les détails du test de Chapelle modifié dans Largent, R. Bull. Liasons Lab. Pont Chauses, Vol. 93, 1978, p 63 et il est décrit dans la NF P18-513. La cendre volante peut avoir, par exemple, un indice d'activité de force dans du béton, qui est plus grand d'au moins environ 5% que l'indice d'activité de force dans du béton d'une cendre volante faite par le même procédé en l'absence de l'additif minéral. La cendre volante peut avoir, par exemple, un indice d'activité de force dans du béton plus grand d'environ au moins 6% ou 7% ou 8% ou 9% ou 10% ou 15% que l'indice d'activité de force dans du béton d'une cendre volante faite par le même procédé en l'absence de l'additif minéral. La cendre volante peut avoir, par exemple, un indice d'activité de force dans du béton, qui est plus grand de jusqu'à environ 80% que l'indice d'activité de force dans du béton d'une cendre volante faite par le même procédé en l'absence de l'additif minéral. La cendre volante peut avoir, par exemple, un indice d'activité de force dans du béton, qui est plus grand de jusqu'à environ 70% ou de jusqu'à environ 60% ou de jusqu'à environ 50% ou de jusqu'à environ 40% ou de jusqu'à environ 30% ou de jusqu'à environ 20% ou de jusqu'à environ 15% que l'indice d'activité de force dans du béton d'une cendre volante faite par le même procédé en l'absence de l'additif minéral. La cendre volante peut être, par exemple, une cendre ayant un rapport molaire base/acide de moins de 1 (par exemple de la cendre de charbon) et avoir un indice d'activité de force dans du béton, qui est plus grand au moins d'environ 5% que l'indice d'activité de force dans du béton d'une cendre volante faite par le même procédé en l'absence de l'additif minéral. La cendre volante peut être, par exemple, une cendre ayant un rapport molaire base/acide de moins de 1 (par exemple de la cendre de charbon) et avoir un indice d'activité de force dans du béton, qui est plus grand d'au moins environ 6% ou 7% ou 8% ou 9% ou 10% que l'indice d'activité de force dans du béton d'une cendre volante faite par le même procédé en l'absence de l'additif minéral. La cendre volante peut être, par exemple, une cendre ayant un rapport molaire base/acide de moins de 1 (par exemple de la cendre de charbon) et avoir un indice d'activité de force dans du béton, qui est plus grand de jusqu'à environ 70% que l'indice d'activité de force dans du béton d'une cendre volante faite le même procédé en l'absence de l'additif minéral. La cendre volante peut être, par exemple, une cendre ayant un rapport molaire base/acide de moins de 1 (par exemple de la cendre de charbon) et avoir un indice d'activité de force dans du béton, qui est plus grand de jusqu'à environ 60% ou d'environ 50% ou d'environ 40% ou d'environ 30% ou d'environ 20% ou d'environ 15% ou d'environ 10% ou d'environ 9% que l'indice d'activité de force dans du béton d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir un indice d'activité de force dans du béton, qui est plus grand d'environ 5% que l'indice d'activité de force dans du béton d'une cendre volante faite par le même procédé en l'absence de l'additif minéral. La cendre volante peut être, par exemple, une cendre ayant un rapport molaire base/acide Plus grand que 1 (par exemple de la cendre de granulés de bois) et avoir un indice d'activité de force dans du béton, qui est plus grand d'au moins environ 6% ou 7% ou 8% ou 9% ou 10% que l'indice d'activité de force dans du béton d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir un indice d'activité de force dans du béton, qui est plus grand de jusqu'à environ 80% que l'indice d'activité de 25 force dans du béton d'une cendre volante faite par le même procédé en l'absence de l'additif minéral. La cendre volante peut être, par exemple, une cendre ayant un rapport molaire base/acide de moins de 1 (par exemple de la cendre de charbon) et avoir un indice d'activité de 30 force dans du béton, qui est plus grand de jusqu'à environ 60% ou d'environ 50% ou d'environ 40% ou d'environ 30% ou d'environ 20% ou d'environ 15% ou d'environ 10% ou d'environ 9% que l'indice d'activité de force dans du béton d'une cendre volante faite par le même procédé en l'absence de l'additif minéral. La valeur absolue de l'indice d'activité de force de la cendre volante dans du béton peut augmenter, par exemple, d'une valeur absolue d'au moins environ 1 par rapport à une cendre volante faite par le même procédé en l'absence de l'additif minéral (par exemple, si l'indice d'activité de force dans du béton de la cendre volante faite par le même procédé en l'absence de l'additif minéral était de 10, la cendre volante faite en faisant brûler du combustible en la présence de l'additif minéral aurait un indice d'activité de force d'au moins environ 11). La valeur absolue de l'indice d'activité de force de la cendre volante dans du béton peut augmenter d'une valeur absolue d'au moins environ 2, par exemple d'au moins environ 5, par exemple d'au moins environ 10 par rapport à une cendre volante faite par le même procédé en l'absence de l'additif minéral. L'indice d'activité de force de la cendre volante dans du béton peut augmenter, par exemple, d'une valeur absolue d'au moins environ 15, par exemple d'au moins environ 20, par exemple d'au moins environ 25, par exemple d'au moins environ 30, par exemple d'au moins environ 35, par exemple d'au moins environ 40 par rapport à une cendre volante faite par le même procédé en l'absence de l'additif minéral. La valeur absolue de l'indice d'activité de force de la cendre volante dans du béton peut augmenter, par exemple, d'une valeur absolue allant jusqu'à environ 80 par rapport à une cendre volante faite par le même procédé en l'absence de l'additif minéral (par exemple, si l'indice d'activité de force dans du béton de la cendre volante faite par le même procédé en l'absence de l'additif minéral était de 10, la cendre volante faite en faisant brûler du combustible en la présence de l'additif minéral aurait un indice d'activité de force allant jusqu'à environ 90). L'indice d'activité de force de la cendre volante dans du béton peut augmenter, par exemple, d'une valeur absolue allant jusqu'à environ 75, par exemple jusqu'à environ 70, par exemple jusqu'à environ 65, par exemple jusqu'à environ 60, par exemple jusqu'à environ 55, par exemple jusqu'à environ 50, par exemple jusqu'à environ 45 par rapport à une cendre volante faite par le même procédé en l'absence de l'additif minéral. La cendre volante peut avoir, par exemple, un indice d'activité de force dans du béton allant d'environ 75 à environ 150. La cendre volante peut avoir, par exemple, un indice d'activité de force dans du béton allant d'environ 80 à environ 140, par exemple allant d'environ 85 à environ 130. La cendre volante peut avoir, par exemple, un indice d'activité de force dans du béton allant d'environ 85 à environ 135, par exemple d'environ 90 à environ 130, par exemple d'environ 95 à environ 125, par exemple d'environ 100 à environ 120. On peut mesurer l'indice d'activité de force, par exemple, par le procédé décrit dans ASTM 0311 ou En 450- 1:2012 (par exemple par le procédé décrit dans ASTM 0109, 0109M, 0150, 0618 ou EN 196-1:2005). L'indice d'activité de force peut être, par exemple, l'indice d'activité de force à 28 jours. La cendre volante peut avoir, par exemple, une perte au 30 feu (PAF) qui est plus petite au moins d'environ 5% que la PAF d'une cendre volante faite par le même procédé en l'absence de l'additif minéral. La cendre volante peut avoir, par exemple, une PAF qui est au moins plus petite d'environ 10% ou au moins d'environ 15% ou au moins d'environ 20% ou au moins d'environ 25% ou au moins d'environ 30% ou au moins d'environ 35% ou au moins d'environ 40% que la PAF d'une cendre volante faite par le même procédé en l'absence de l'additif minéral. La cendre volante peut avoir, par exemple, une perte au feu (PAF) qui est plus petite de jusqu'à environ 100% que la PAF d'une cendre volante faite par le même procédé en l'absence de l'additif minéral. La cendre volante peut avoir, par exemple, une PAF qui est plus petite de jusqu'à environ 99% ou de jusqu'à environ 95% ou de jusqu'à environ 90% ou de jusqu'à environ 85% ou de jusqu'à environ 80% ou de jusqu'à environ 70% ou de jusqu'à environ 72% ou de jusqu'à environ 70% ou de jusqu'à environ 60% ou de jusqu'à environ 50% ou de jusqu'à environ 40% ou de jusqu'à environ 30% ou de jusqu'à environ 28% ou de jusqu'à environ 25% que la PAF d'une cendre volante faite par le même procédé en l'absence de l'additif minéral. La cendre volante peut être, par exemple, une cendre ayant un rapport molaire base/acide plus petit que 1 (par exemple de la cendre de charbon) et avoir une PAF qui est plus petite d'au moins environ 15%, par exemple d'au moins environ 16% ou d'au moins environ 17% ou d'au moins environ 18% ou d'au moins environ 19% ou d'au moins environ 20% que la PAF d'une cendre volante faite par le même procédé en l'absence de l'additif minéral. La cendre volante peut être, par exemple, une cendre 30 ayant un rapport molaire base/acide plus petit que 1 (par exemple de la cendre de charbon) et avoir une PAF qui est plus petite de jusqu'à environ 90%, par exemple de jusqu'à environ 80%, par exemple de jusqu'à environ 70%, par exemple de jusqu'à environ 60%, par exemple de jusqu'à environ 50%, par exemple de jusqu'à environ 40%, par exemple de jusqu'à environ 35%, par exemple de jusqu'à environ 30%, par exemple de jusqu'à environ 28%, par exemple de jusqu'à environ 25% que la PAF d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir une PAF qui est plus petite d'au moins environ 30% que la PAF d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir une PAF qui est plus petite au moins d'environ 35% ou au moins d'environ 40% ou au moins d'environ 45% ou au moins d'environ 50% que la PAF d'une cendre volante faite par le même procédé en l'absence de l'additif minéral. La cendre volante peut être, par exemple, une cendre ayant un rapport molaire base/acide plus grand que 1 (par exemple de la cendre de granulés de bois) et avoir une PAF qui est plus petite de jusqu'à environ 100%, par exemple de jusqu'à environ 99%, par exemple de jusqu'à environ 90%, par exemple de jusqu'à environ 80%, par exemple de jusqu'à environ 75%, par exemple de jusqu'à environ 72%, par exemple de jusqu'à environ 70% que la PAF d'une cendre volante faite par le même procédé en l'absence d'un additif minéral. La cendre volante peut être, par exemple, une cendre ayant un rapport molaire base/acide plus grand que 1 (par exemple de la cendre de granulés de bois) et avoir une PAF qui est plus petite de jusqu'à environ 60%, par exemple de jusqu'à environ 50%, par exemple de jusqu'à environ 45%, par exemple de jusqu'à environ 40% que la PAF d'une cendre volante faite par le même procédé en l'absence de l'additif minéral. La valeur absolue de la PAF de la cendre volante peut, par exemple, diminuer d'une valeur absolue d'au moins environ 1% par rapport à une cendre volante faite par le même procédé en l'absence de l'additif minéral (par exemple, si la valeur absolue de la PAF de la cendre volante faite par le même procédé en l'absence de l'additif minéral était de 10%, la cendre volante faite en faisant brûler du combustible en la présence de l'additif minéral aurait une PAF d'au moins environ 9%). La PAF de la cendre volante peut diminuer, par exemple, d'une valeur absolue d'au moins environ 2%, par exemple d'au moins environ 5% par rapport à une cendre volante faite par le même procédé en l'absence de l'additif minéral. La PAF de la cendre volante peut diminuer, par exemple, d'une valeur absolue d'au moins environ 5,5%, par exemple d'au moins environ 6%, par exemple d'au moins environ 6,5% par rapport à une cendre volante faite par le même procédé en l'absence de l'additif minéral. La PAF de la cendre volante peut, par exemple, diminuer d'une valeur absolue d'au moins environ 10%, par exemple d'au moins environ 15%, par exemple d'au moins environ 20%, par exemple d'au moins environ 23%, par exemple d'au moins environ 24%, par exemple d'au moins environ 25% par rapport à une cendre volante faite par le même procédé en l'absence de l'additif minéral. La valeur absolue de la PAF de la cendre volante peut diminuer, par exemple, d'une valeur absolue allant jusqu'à environ 30% par rapport à une cendre volante faite par le même procédé en l'absence de l'additif minéral (par exemple, si la valeur absolue de la PAF de la cendre volante faite par le même procédé en l'absence de l'additif minéral était de 40%, la cendre volante faite en faisant brûler du combustible en la présence de l'additif minéral aurait une PAF allant jusqu'à environ 10 10%). La PAF de la cendre volante peut, par exemple, diminuer d'une valeur absolue allant jusqu'à environ 29,99%, par exemple jusqu'à environ 29%, par exemple jusqu'à environ 28%, par exemple jusqu'à environ 27%, par exemple jusqu'à environ 25%, par exemple jusqu'à environ 15 20%, par exemple jusqu'à environ 15%, par exemple jusqu'à environ 10% par rapport à une cendre volante faite par le même procédé en l'absence de l'additif minéral. La PAF de la cendre volante peut diminuer, par exemple, d'une valeur absolue allant jusqu'à environ 7%, par exemple 20 allant jusqu'à environ 6,99%, par exemple jusqu'à environ 6,5%, par exemple jusqu'à environ 6,0% par rapport à une cendre volante faite par le même procédé en l'absence de l'additif minéral. La cendre volante peut avoir, par exemple, une PAF allant 25 d'environ 0,01% à environ 9%. La cendre volante peut avoir, par exemple, une PAF allant d'environ 0,01% à environ 8% ou environ 7% ou environ 6% ou environ 5% ou environ 4%. La cendre volante peut avoir, par exemple, une PAF allant d'environ 0,1% à environ 3,5%, allant par 30 exemple d'environ 0,5% à environ 3,0%, allant par exemple d'environ 0,5% à environ 2,5%, allant par exemple d'environ 0,5 à environ 2,0%. La cendre volante peut avoir, par exemple, une PAF allant d'environ 0,01% à environ 2,0%, par exemple allant d'environ 0,1% à environ 1,5%, par exemple allant d'environ 0,5% à environ 1,0%. On peut mesurer la PAF, par exemple, par le procédé décrit dans EN 450-1:2012 ou EN 196-2 ou ASTM 0314. La cendre volante peut comprendre, par exemple, une quantité moindre de carbone imbrûlé, par exemple, qu'une cendre volante produite par le même procédé en l'absence de l'additif minéral. La cendre volante peut comprendre, par exemple, au moins environ 5% de moins de carbone imbrûlé qu'une cendre volante produite par le même procédé en l'absence de l'additif minéral. La cendre volante peut comprendre, par exemple, moins d'au moins environ 10% ou d'au moins environ 15% ou d'au moins environ 20% ou d'au moins environ 25% ou d'au moins environ 30% ou d'au moins environ 35% ou d'au moins environ 40% ou d'au moins environ 45% ou d'au moins environ 50% de carbone imbrûlé qu'une cendre volante produite par le même procédé en l'absence de l'additif minéral. La cendre volante peut comprendre, par exemple, jusqu'à environ 100% de moins de carbone imbrûlé qu'une cendre volante produite par le même procédé en l'absence de l'additif minéral. La cendre volante peut comprendre, par exemple, moins de jusqu'à environ 95% ou jusqu'à environ 90% ou jusqu'à environ 85% ou jusqu'à environ 80% ou jusqu'à environ 75% ou jusqu'à environ 70% ou jusqu'à environ 65% ou jusqu'à environ 60% ou jusqu'à environ 55% de carbone imbrûlé qu'une cendre volante produite par le même procédé en l'absence de l'additif minéral. La "cendre volante faite par le même procédé en l'absence de l'additif minéral" est la cendre volante faite exactement par le même procédé que le procédé suivant l'invention, sauf que le procédé ne met pas en oeuvre une combustion du combustible en la présence de l'additif minéral utilisé dans le procédé suivant l'invention (c'est-à-dire un additif minéral contenant au moins un silicate, tel qu'un aluminosilicate). On peut effectuer, par exemple, le procédé dans exactement le même type de centrale électrique en utilisant le même combustible et on peut effectuer la réaction à la même température 10 pendant la même durée. On peut effectuer le procédé, par exemple, en l'absence de tout additif minéral. On peut effectuer, par exemple, le procédé en l'absence d'un additif minéral décrit dans le présent mémoire, mais en la présence d'un additif minéral différent. 15 La cendre volante peut avoir, par exemple, l'une ou plusieurs des exigences chimiques ou des exigences physiques ou des exigences physiques facultatives supplémentaires décrites dans ASTM C618-12a ou EN 4501:2012, aux contenus desquels on pourra se reporter. La 20 cendre volante peut, par exemple, avoir toutes les exigences chimiques ou physiques identifiées aux tableaux 1 et 2 de ASTM C618-12a. La cendre volante peut avoir, par exemple, toutes les exigences chimiques et physiques identifiées aux tableaux 1 et 2 de ASTM C618-12a et une 25 ou plusieurs des exigences physiques facultatives supplémentaires identifiées au tableau 3 de ASTM C618- 12a. Comme indiqué dans ASTM C618-12a, on peut mesurer les exigences chimiques et physiques conformément aux exigences des procédés de test décrits dans ASTM C311. 30 La cendre volante peut avoir, par exemple, une ou plusieurs des exigences chimiques ou des exigences physiques ou des exigences physiques facultatives supplémentaires d'une cendre volante de classe F décrite dans ASTM C618-1a. La cendre volante peut avoir, par exemple, toutes les exigences chimiques et physiques identifiées aux tableaux 1 et 2 de ASTM C618-12a d'une 5 cendre volante de classe F. La cendre volante peut avoir, par exemple, toutes les exigences chimiques et physiques identifiées aux tableaux 1 et 2 de ASTM C618-12a et une ou plusieurs des exigences physiques facultatives supplémentaires identifiées au tableau 3 de ASTM C618-12a 10 d'une cendre volante de classe F. La cendre volante peut avoir, par exemple, une ou plusieurs des exigences chimiques ou des exigences physiques ou des exigences physiques facultatives supplémentaires d'une cendre volante de classe C décrite 15 dans ASTM C618-1a. La cendre volante peut avoir, par exemple, toutes les exigences chimiques et physiques identifiées aux tableaux 1 et 2 de ASTM C618-12a d'une cendre volante de classe C. La cendre volante peut avoir, par exemple, toutes les exigences chimiques et physiques 20 identifiées aux tableaux 1 et 2 de ASTM C618-12a et une ou plusieurs des exigences physiques facultatives supplémentaires identifiées au tableau 3 de ASTM C618-12a d'une cendre volante de classe C. La cendre volante peut avoir, par exemple, une ou plusieurs des exigences 25 chimiques ou des exigences physiques ou des exigences physiques facultatives supplémentaires d'une cendre volante de classe N décrites dans ASTM C618-1a. La cendre volante peut avoir, par exemple, toutes les exigences chimiques et physiques identifiées aux tableaux 1 et 2 de 30 ASTM C618-12a d'une cendre volante de classe N. La cendre volante peut avoir, par exemple, toutes les exigences chimiques et physiques identifiées aux tableaux 1 et 2 de ASTM C618-12a et une ou plusieurs des exigences physiques facultatives supplémentaires identifiées au tableau 3 de ASTM C618-12a d'une cendre volante de classe N. La cendre volante peut avoir, par exemple, au moins 70,0% de dioxyde de silicium (Si02) plus de l'oxyde d'aluminium (A1203) plus de l'oxyde de fer (Fe203) et/ou un maximum de 5,0% de trioxyde de soufre et/ou une teneur maximum en humidité de 3,0% et/ou une perte au feu maximum de 6,0%. La cendre volante peut avoir, par exemple, une finesse maximum de 34% (pourcentage retenu lorsque tamisée à l'état humide sur un tamis de 45 pm (N° 325)) et/ou un minimum d'indice d'activité de force de 75% avec du ciment de Portland à 7 jours et/ou à 28 jours et/ou un maximum d'exigence en eau de 105% et/ou un maximum d'expansion ou de contraction en autoclave de 0,8% et/ou une variation maximum de masse volumique de 5% par rapport à la moyenne et/ou une variation maximum de pourcentage retenu sur un tamis de 45 pm (N° 325) de 5% par rapport à la moyenne. On mesure ces propriétés comme décrit dans ASTM C618-12a. La cendre volante peut avoir, par exemple, au moins 50,0% de dioxyde de silicium (Si02) plus de l'oxyde d'aluminium (A1203) plus de l'oxyde de fer (Fe203) et/ou un maximum de 5,0% de trioxyde de soufre et/ou une teneur maximum en humidité de 3,0% et/ou une perte au feu maximum de 6,0%. La cendre volante peut avoir, par exemple, une finesse maximum de 34% (pourcentage retenu lorsque tamisée à l'état humide sur un tamis de 45 pm (N° 325)) et/ou un minimum d'indice d'activité de force de 75% avec du ciment de Portland à 7 jours et/ou à 28 jours et/ou un maximum d'exigence en eau de 105% et/ou un maximum d'expansion ou de contraction en autoclave de 0,8% et/ou une variation maximum de masse volumique de 5% par rapport à la moyenne et/ou une variation maximum de pourcentage retenu sur un tamis de 45 pm (N° 325) de 5% par rapport à la moyenne. On mesure ces propriétés comme décrit dans ASTM C618-12a. La cendre volante peut avoir, par exemple, au moins 70,0% de dioxyde de silicium (Si02) plus de l'oxyde d'aluminium (A1203) plus de l'oxyde de fer (Fe203) et/ou un maximum de 4,0% de trioxyde de soufre et/ou une teneur maximum en humidité de 3,0% et/ou une perte au feu maximum de 10,0%. La cendre volante peut avoir, par exemple, une finesse maximum de 34% (pourcentage retenu lorsque tamisée à l'état humide sur un tamis de 45 pm (N° 325)) et/ou un minimum d'indice d'activité de force de 75% avec du ciment de Portland à 7 jours et/ou à 28 jours et/ou un maximum d'exigence en eau de 115% et/ou un maximum d'expansion ou de contraction en autoclave de 0,8% et/ou -une variation maximum de masse volumique de 5% par rapport à la moyenne et/ou une variation maximum de refus en pourcentage sur un tamis de 45 pm (N° 325) de 5% par rapport à la moyenne. On mesure ces propriétés comme décrit dans ASTM C618-12a. La cendre volante peut avoir, par exemple, une augmentation maximum de 0,03% du retrait au séchage de barres de mortier à 28 jours par rapport à un témoin et/ou la quantité d'agent entraînant de l'air nécessaire pour produire une teneur en air de 18,0% en volume de mortier peut ne pas varier par rapport à la moyenne établie par lesdits tests précédents ou par tous les tests précédents, s'ils sont moins de dix de plus de 20% et/ou l'expansion du mélange de test en pourcentage d'un témoin de ciment ayant peu d'alcalin à 14 jours peut être un maximum de 100% et/ou l'expansion d'un mélange de test pour une exposition modérée au sulfate après une exposition de 6 mois peut être un maximum de 0,10% et/ou l'expansion du mélange de test pour une grande exposition au sulfate après une exposition de 6 mois peut être un maximum de 0,05% et/ou l'expansion du mélange de test en pourcentage d'un témoin de ciment résistant au sulfate après au moins une exposition de 6 mois peut être un maximum de 100%. On mesure ces propriétés comme décrit dans AST C618-12a. Utilisations de la cendre volante La présente invention prévoit l'utilisation de cendre volante comme pouzzolane. Cela signifie qu'elle a peu ou pas d'effet liant (par exemple de liaison) en soi, mais qu'elle réagira avec de l'hydroxyde de calcium en la présence d'eau pour former des composés ayant des propriétés liantes. La présente invention prévoit aussi l'utilisation de cendre volante dans une composition liante, telle que du ciment (par exemple du ciment de Portland ou des ciments mélangés) ou du béton. On peut utiliser, par exemple, la cendre volante comme pouzzolane dans cette composition liante. Il est ainsi prévu également dans le présent mémoire une composition liante, telle que du ciment (par exemple du ciment de Portland ou des ciments mélangés) ou du béton comprenant de la cendre volante. Il est prévu également dans le présent mémoire un procédé pour faire une composition de liant, telle que du ciment ou du béton. Le procédé peut comprendre, par exemple, se procurer de la cendre volante décrite dans le présent mémoire (faite, par exemple, par le procédé décrit dans le présent mémoire) et combiner la cendre volante à une matière à base de calcium et/ou de silicate, la cendre volante agissant comme une pouzzolane pour former une composition liante. La matière à base de calcium et/ou de silicate peut être, par exemple, du ciment de Portland. La cendre volante peut être, par exemple, une cendre 5 volante obtenue par tout procédé décrit dans le présent mémoire, y compris tous ses modes de réalisation. La cendre volante peut être, par exemple, comme décrite ci-dessus. La cendre volante peut, par exemple, être une cendre volante ayant une activité pouzzolanique 10 particulière. Lorsque l'on fait une composition liante suivant la présente invention, les constituants de la composition peuvent être ajoutés de manière appropriée à la composition dans n'importe quel ordre et/ou combinaison. 15 On peut, par exemple, mélanger la cendre volante et la matière à base de calcium et/ou de silicate (par exemple du ciment de Portland) pour former une composition liante. On peut ajouter ensuite cette composition liante à un agrégat granulaire pour faire une composition de 20 béton. En variante, on peut ajouter le ciment de Portland et la cendre volante séparément à une matière granulaire (dans n'importe quel ordre) pour faire une composition de béton. La composition liante peut être, par exemple, du ciment. 25 La composition liante peut comprendre, par exemple, du ciment de Portland et de la cendre volante. Le ciment de Portland est une poudre fine produite en broyant du mâchefer de ciment de Portland, du sulfate de calcium et jusqu'à environ 5% en poids de constituants mineurs 30 suivant les normes appropriées. Le mâchefer de ciment de Portland est une matière hydraulique, qui consiste en au moins deux tiers en masse de silicates de calcium, le reste comprenant des phases de mâchefer contenant de l'aluminium et du fer et d'autres composés. Le rapport de CaO à Si02 peut habituellement ne pas être plus petit que 2 et la teneur en MgO peut ne pas excéder 5% en masse. Des constituants habituels en pourcentage en masse du mâchefer de Portland sont le silicate tricalcique (45 à 75%), le silicate dicalcique (7 à 32%), l'aluminate tricalcique (0 à 13%), l'aluminoferrite tétracalcique (0 à 18%), la pierre à plâtre, c'est-à-dire du sulfate de calcium (2 à 10%) et il y a dans le ciment de Portland de l'oxyde de calcium (61 à 67%), de l'oxyde de silicium (19 à 23%), de l'oxyde d'aluminium (2,5 ) 6%), de l'oxyde ferrique (0 à 6%). Le ciment de Portland peut être, par exemple, du ciment de Portland ordinaire (OPC). Le ciment de Portland peut être, par exemple, du ciment de Portland blanc. Le ciment de Portland peut être, par exemple, du ciment de Portland ASTM 0150 (par exemple l'un quelconque des types I, II, III, IV, V, Ta, lia, IIIa, II(MH) et II(MH)a). Le ciment de Portland peut être, par exemple, du EN 197 (par exemple de l'une ou plusieurs des classes I, II, III, IV et V). Le ciment de Portland peut comprendre, par exemple, des constituants qui satisfont aux normes britanniques BS12 (EN 197-1:2000). L'utilisation de la cendre volante telle que décrite dans le présent mémoire comme pouzzolane peut, par exemple, réduire la quantité de ciment de Portland qui est nécessaire/utilisée dans des compositions liantes, telles que du béton. Le béton est une matière composite comprenant un agrégat granulaire incorporé dans une matrice dure de matière (par exemple une composition de liant telle que du ciment). Le béton peut comprendre, par exemple, un ou plusieurs du gravier, de la pierre broyée, du sable, du liant de ciment, de l'eau, des additifs chimiques et des additifs minéraux et d'autres additifs tels que, par exemple, des fibres. On forme le produit composite en combinant les constituants suivant des pratiques et des 5 normes établies suivant le type de béton requis et son utilisation visée. Les agrégats peuvent avoir une dimension allant jusqu'à 20 mm, par exemple, une dimension d'environ 10 mm. Les exemples d'additifs chimiques sont des superplastifiants, des entraîneurs 10 d'air, des agents retardants, des accélérateurs, des pigments et des inhibiteurs de corrosion. On peut sélectionner les compositions de béton, par exemple, parmi un ou plusieurs du béton à grande performance, du béton à grande résistance, du béton 15 léger, du béton précoulé et coulé-moulé, du béton autocompacté, du béton renforcé par de la fibre de verre et des bétons spéciaux pour ambiance hostile. Les compositions de béton peuvent comprendre, par exemple, d'environ 5% en poids à environ 75% en poids de 20 cendre volante. Les compositions de béton peuvent comprendre, par exemple, d'environ 10% en poids à environ 65% en poids de cendre volante, par exemple d'environ 20% en poids à environ 55% en poids ou 50% en poids de cendre volante. Par exemple, d'environ 25% en poids à environ 25 50% en poids de cendre volante. EXEMPLES Exemple 1 On fait de la cendre volante en faisant brûler un combustible comprenant 80% de charbon Central Appalachian à haute teneur en SFe et 20% de charbon PRB à haut teneur en K et Na en la présence d'un aluminosilicate hydraté dans un four PC de 300 MWe en dépression. On charge dans le four 2 600 tonnes de combustible par jour et on utilise de 0,6 à 1,6% d'aluminosilicate hydraté sec par rapport au poids total du combustible. On met l'aluminosilicate sous la forme d'une suspension et on l'injecte sur la courroie du tapis à charbon avant mise en trémie. La combustion produit à peu près 10% de cendre par rapport à la quantité totale de combustible utilisée, dont environ 15% est de la cendre de fond et 85% de la cendre volante. La teneur en pourcentage de cendre du combustible sec à 550°C, l'indice d'activité de force, la teneur amorphe en pourcentage de la cendre, la silice disponible en pourcentage dans la phase amorphe de la cendre, l'affinité pour Ca(OH)2 et la PAF de la cendre sont déterminés par les procédés décrits ci-dessus. Les résultats sont donnés au tableau 1. Tableau 1 Système Pourcentage Pourcentage Indice Activité pouzzolanique Pourcentage de la PAF d'additif de cendre d'activité minéral sur (d.b. de force le 550°C) combustible sec Pourcentage Pourcentage Affinité de la de la pour Ca(OH)2 (mg par teneur silice g de cendre volante) amorphe disponible dans la phase amorphe Type de charbon 0 11,5 78 64 39,50 245 8,97 1,6 11,5 80 62 42,60 406 7,23 Exemple 2 On fait de la cendre volante en faisant brûler un combustible comprenant des granulés de combustible riches en calcium et en potassium ayant une teneur en cendre d'environ 0,2% en poids à environ 1,1% en poids en la présence d'aluminosilicate hydraté dans une chaudière PC de 300 MWe. On charge dans la chaudière 150 tonnes de combustible à l'heure et 0 ou 1% d'aluminosilicate hydraté sec par rapport au poids total du combustible. On détermine la teneur en cendre en pourcentage dans le combustible sec à 550°C, l'indice d'activité de force, la teneur amorphe de la cendre en pourcentage, la silice disponible en pourcentage dans la phase amorphe de la cendre, l'affinité pour Ca(OH)2 et la PAF de la cendre par les procédés décrits ci-dessus. Les résultats sont donnés au tableau 2. Tableau 2 Système Pourcentage Pourcentage Indice Activité pouzzolanique Pourcentage de la PAF d'additif de cendre d'activité minéral sur (d.b. de force le 550°C) combustible sec Pourcentage de la teneur amorphe Pourcentage de la silice pour Ca(011)2 (mg par g de cendre volante) Affinité disponible dans la phase amorphe Type de 0 0,55 72 51 0,00 195 24,11 granulés de bois 1 0,55 79 61 21,07 391 11,29 Exemple 3 On fait de la cendre volante en faisant brûler 100% de charbon de l'Illinois Basin en la présence d'un aluminosilicate hydraté dans un four PC de 1 300 MWe en dépression. On charge le four de 11 000 tonnes de combustible par jour et on utilise 1% d'aluminosilicate hydraté sec par rapport au poids total du combustible. On met l'aluminosilicate hydraté sous la forme d'une suspension et on l'injecte sur la courroie du tapis de charbon avant la mise en trémie. La combustion produit environ 10% de cendre par rapport au poids total du combustible utilisé, dont environ 15% est de la cendre de fond et 85% de la cendre volante. On détermine la teneur en cendre en pourcentage du combustible sec à 550°C, l'indice d'activité de force, la teneur amorphe en pourcentage de la cendre, la silice disponible en pourcentage dans la phase amorphe de la cendre, l'affinité pour Ca(OH)2 et la PAF de la cendre par les procédés décrits ci-dessus. Les résultats sont donnés au tableau 3. 15 Tableau 3 Système Pourcentage Pourcentage Indice Activité pouzzolanique Pourcentage de la PAF d'additif de cendre d'activité minéral sur (d.b. de force le 550°C) combustible sec Pourcentage de la teneur amorphe Pourcentage Affinité de la pour silice c.(011)2 disponible (mg par dans la g de phase cendre amorphe volante) Type de charbon 0 9,1 94 76 39,12 380 3,55 1 11,5 93 75 43,47 520 2,44 Les paragraphes numérotés suivants définissent des modes de réalisation particuliers de la présente invention : 1. Un procédé pour faire de la cendre volante, le procédé comprenant : faire brûler du combustible en la présence d'un additif minéral pour produire une cendre volante ; l'additif minéral comprenant au moins un silicate. 2. Le procédé du paragraphe 1, dans lequel la cendre volante a une activité pouzzolanique qui est plus grande d'au moins environ 5%, par exemple d'au moins environ 10%, par exemple d'au moins environ 20% que l'activité pouzzolanique d'une cendre volante faite par le même procédé en l'absence de l'additif minéral. 3. Le procédé du paragraphe 1 ou 2, dans lequel la cendre volante a une activité pouzzolanique qui est plus grande de jusqu'à environ 800%, par exemple de jusqu'à environ 400%, par exemple de jusqu'à environ 300%, par exemple de jusqu'à environ 100% que l'activité pouzzolanique d'une cendre volante faite par le même procédé en l'absence de l'additif minéral. 4. Le procédé suivant l'un quelconque des paragraphes 1 à 3, dans lequel la cendre volante a une perte au feu (PAF) qui est plus petite au moins d'environ 5%, par exemple au moins d'environ 10%, par exemple au moins d'environ 15%, par exemple au moins d'environ 20%, par exemple au moins d'environ 25%, par exemple au moins d'environ 30%, par exemple au moins d'environ 35% que la PAF d'une cendre volante faite par le même procédé en l'absence de l'additif minéral. 5. Le procédé suivant l'un quelconque des paragraphes 1 à 4, dans lequel la cendre volante a une perte au feu (PAF) qui est plus petite de jusqu'à environ 100%, par 10 exemple de jusqu'à environ 99%, par exemple de jusqu'à environ 90%, par exemple de jusqu'à environ 75%, par exemple de jusqu'à environ 50%, par exemple de jusqu'à environ 40%, par exemple de jusqu'à environ 30% que la PAF d'une cendre volante faite par le même procédé en 15 l'absence de l'additif minéral. 6. Le procédé suivant l'un quelconque des paragraphes 1 à 5, dans lequel la valeur absolue de la PAF de la cendre volante diminue d'une valeur absolue allant d'environ 20 0,01% à environ 30%, par exemple d'environ 0,01% à environ 23%, par exemple d'environ 0,01% à environ 6,99%, par exemple d'environ 0,01% à environ 5%, par exemple d'environ 5% à environ 6,99% ou par exemple d'environ 23% à environ 30% par rapport à une cendre volante faite par 25 le même procédé en l'absence de l'additif minéral. 7. Le procédé suivant l'un quelconque des paragraphes 1 à 6, dans lequel la cendre volante a une PAF allant d'environ 0,01% à environ 9%, par exemple d'environ 0,01% 30 à environ 7%, par exemple d'environ 0,01% à environ 4%, par exemple d'environ 0,01% à environ 2%. 8. Le procédé suivant l'un quelconque des paragraphes 1 à 7, dans lequel la cendre volante a une teneur amorphe (vitreuse) qui est plus grande d'au moins environ 5%, par exemple d'au moins environ 10%, par exemple d'au moins environ 15% que la teneur amorphe (vitreuse) d'une cendre volante faite par le même procédé en l'absence de l'additif minéral. 9. Le procédé suivant l'un quelconque des paragraphes 1 à 8, dans lequel la cendre volante a une teneur amorphe qui est plus grande de jusqu'à environ 50%, par exemple de jusqu'à environ 40%, par exemple de jusqu'à environ 35%, par exemple de jusqu'à environ 30%, par exemple de jusqu'à environ 10% que la teneur amorphe d'une cendre volante faite par le même procédé en l'absence de l'additif minéral. 10. Le procédé suivant l'un quelconque des paragraphes 1 à 9, dans lequel la valeur absolue de la teneur amorphe de la cendre volante augmente d'une valeur absolue allant d'environ 1% en poids à environ 95% en poids, par exemple d'environ 10% en poids à environ 75% en poids, par exemple d'environ 10% en poids à environ 50% en poids, par exemple d'environ 1% en poids à environ 10% en poids, par exemple d'environ 1% en poids à environ 50% en poids, par exemple d'environ 50% en poids à environ 90% en poids par rapport à une cendre volante faite par le même procédé en l'absence de l'additif minéral. 11. Le procédé suivant l'un quelconque des paragraphes 1 à 10, dans lequel la cendre volante a une teneur amorphe allant d'environ 5% en poids à environ 95% en poids, par exemple allant d'environ 10% en poids ou 20% en poids ou 40% en poids ou 50% en poids à environ 90% en poids ou à environ 75% en poids ou à environ 60% en poids. 12. Le procédé suivant l'un quelconque des paragraphes 1 à 11, dans lequel la cendre volante comprend au moins environ 5%, par exemple au moins environ 6%, par exemple au moins environ 7%, par exemple au moins environ 10% de plus de silice disponible dans la phase amorphe qu'une cendre volante faite par le même procédé en l'absence de l'additif minéral. 13. Le procédé suivant l'un quelconque des paragraphes 1 à 12, dans lequel la cendre volante comprend jusqu'à environ 1 000%, par exemple jusqu'à environ 90%, par exemple jusqu'à environ 80%, par exemple jusqu'à environ 70%, par exemple jusqu'à environ 50%, par exemple jusqu'à environ 20% de plus de silice disponible dans la phase amorphe qu'une cendre volante faite par le même procédé en l'absence de l'additif minéral. 14. Le procédé suivant l'un quelconque des paragraphes 1 à 13, dans lequel la valeur absolue de la silice disponible dans la phase amorphe de la cendre volante augmente d'une valeur absolue allant d'environ 1% en poids à environ 75% en poids, par exemple d'environ 1% en poids à environ 25% en poids, par exemple d'environ 1% en poids à environ 55% en poids, par exemple d'environ 25% en poids à environ 55% en poids, par exemple d'environ 55% en poids à environ 75% en poids par rapport à une cendre volante faite par le même procédé en l'absence de l'additif minéral. 15. Le procédé suivant l'un quelconque des paragraphes 1 à 14, dans lequel la cendre volante comprend d'environ 1% en poids à environ 100% en poids de silice disponible dans la phase amorphe, par exemple d'environ 25% en poids à environ 95% en poids, par exemple d'environ 50% en poids à environ 80% en poids. 16. Le procédé suivant l'un quelconque des paragraphes 1 à 15, dans lequel la cendre volante a une affinité pour 5 Ca(OH)2 qui est plus grande d'au moins environ 5% en poids, par exemple d'au moins environ 10% en poids, par exemple d'au moins environ 15% en poids, par exemple d'au moins environ 20% en poids que l'affinité pour Ca(OH)2 d'une cendre volante faite par le même procédé en 10 l'absence de l'additif minéral. 17. Le procédé suivant l'un quelconque des paragraphes 1 à 16, dans lequel la cendre volante a une affinité pour Ca(OH)2 qui est plus grande de jusqu'à environ 800%, par 15 exemple de jusqu'à environ 400%, par exemple de jusqu'à environ 315%, par exemple de jusqu'à environ 300%, par exemple de jusqu'à environ 100%, par exemple de jusqu'à environ 150%, par exemple de jusqu'à environ 100%, par exemple de jusqu'à environ 80%, par exemple de jusqu'à 20 environ 60% que l'affinité pour Ca(OH)2 d'une cendre volante faite par le même procédé en l'absence de l'additif minéral. 18. Le procédé suivant l'un quelconque des paragraphes 1 25 à 17, dans lequel la valeur absolue de l'affinité pour Ca(OH)2 de la cendre volante augmente d'une valeur absolue allant d'environ 1 à environ 1 300 mg de Ca(OH)2 par gramme de cendre volante, par exemple d'environ 1 à environ 250, par exemple d'environ 250 à environ 650, ou 30 par exemple d'environ 650 à environ 1 300, par exemple d'environ 800 à environ 1 300 mg de Ca(OH)2 par gramme de cendre volante par rapport à une cendre volante faite par le même procédé en l'absence de l'additif minéral. 19. Le procédé suivant l'un quelconque des paragraphes 1 à 18, dans lequel la cendre volante a une affinité pour Ca(OH)2 allant d'environ 660 à environ 1 400 mg de Ca(OH)2 par gramme de cendre volante, par exemple d'environ 660 à environ 1 000 mg de Ca(OH)2 par gramme de cendre volante, par exemple de 900 à environ 1 400 mg de Ca(OH)2 par gramme de cendre volante. 20. Le procédé suivant l'un quelconque des paragraphes 1 à 19, dans lequel la cendre volante a un indice d'activité de force qui est plus grand d'au moins environ 5%, par exemple d'au moins environ 6%, par exemple d'au moins environ 7%, par exemple d'au moins environ 8%, par exemple d'au moins environ 10% que l'indice d'activité de force d'une cendre volante faite par le même procédé en l'absence de l'additif minéral. 21. Le procédé suivant l'un quelconque des paragraphes 1 à 20, dans lequel la cendre volante a un indice d'activité de force qui est plus grand de jusqu'à environ 80%, par exemple de jusqu'à environ 70%, par exemple de jusqu'à 50%, par exemple de jusqu'à environ 20%, par exemple de jusqu'à environ 15% que l'indice d'activité de force d'une cendre volante faite par le même procédé en l'absence de l'additif minéral. 22. Le procédé suivant l'un quelconque des paragraphes 1 à 21, dans lequel la valeur absolue de l'indice d'activité de force de la cendre volante dans du béton augmente d'une valeur absolue allant d'environ 1 à environ 80, par exemple d'environ 1 à environ 10, par exemple d'environ 1 à environ 25, par exemple d'environ 10 à environ 25, par exemple d'environ 10 à environ 55, par exemple d'environ 10 à environ 25, par exemple d'environ 25 à environ 80, par exemple d'environ 55 à environ 80 par rapport à une cendre volante faite par le même procédé en l'absence de l'additif minéral. 23. Le procédé suivant l'un quelconque des paragraphes 1 à 22, dans lequel la cendre volante a un indice d'activité de force allant d'environ 75 à environ 150, par exemple d'environ 75 à environ 130, par exemple d'environ 75 à environ 100. 24. Le procédé suivant l'un quelconque des paragraphes 1 à 23, dans lequel la cendre volante faite par le même procédé en l'absence de l'additif minéral ne satisfait pas une ou plusieurs des exigences normalisées de ASTM C618-12a ou de EN 450-1:2012, mais la cendre volante faite par le procédé suivant l'un quelconque des paragraphes 1 à 23 satisfait bien la une ou plusieurs exigences normalisées correspondantes de ASTM C618-12a ou de EN 450-1:2012. 25. Le procédé suivant le paragraphe 24, dans lequel la cendre volante faite par le même procédé en l'absence de l'additif minéral ne satisfait pas une ou plusieurs des exigences normalisées de ASTM C618-12a ou de EN 450- 1:2012, mais la cendre volante faite par le procédé suivant l'un quelconque des paragraphes 1 à 23 satisfait bien toutes les exigences normalisées de ASTM C618-12a ou de EN 450-1:2012. 26. Le procédé suivant l'un quelconque des paragraphes 1 à 25, dans lequel la cendre volante est une cendre ayant un rapport molaire base/acide plus grand que 1 (par exemple de la cendre de granulés de bois). 27. Le procédé suivant l'un quelconque des paragraphes 1 à 26, dans lequel la cendre volante est une cendre ayant un rapport molaire base/acide plus petit que 1 (par exemple de la cendre de charbon). 28. Le procédé suivant l'un quelconque des paragraphes 1 à 27, dans lequel le au moins un silicate est choisi dans le groupe consistant en le quartz, la tridymite, la cristobalite, la coésite, la stishovite, la lechateliérite, la chalcédonie, la diatomite (par exemple l'opale) et les aluminosilicates. 29. Le procédé suivant le paragraphe 28, dans lequel l'aluminosilicate est choisi consistant en le kaolin, l'halloysite, l'argile figuline, l'argile en blocs, l'argile de bauxite, l'argile calciné, la smectite, la bentonite, la marne argileuse, la marne, la marne calcifère, l'andalousite, la cyanite, la sillimanite, la perlite, le mica, la chlorite, l'attapulgite ou la palygorskite et la pyrophyllite. 30. Le procédé suivant l'un quelconque des paragraphes 1 à 29, dans lequel la quantité de silicate sec ajoutée au combustible humide par rapport à la quantité de cendre 25 dans le combustible sec à 550°C va d'environ 0,01 à environ 10. 31. Le procédé suivant l'un quelconque des paragraphes 1 à 30, dans lequel l'additif minéral comprend, en outre, 30 un minéral contenant un métal alcalinoterreux, par exemple un minéral contenant du magnésium ou un minéral contenant du calcium. 32. Le procédé suivant l'un quelconque des paragraphes 1 à 31, dans lequel l'additif minéral comprend, en outre, un ou plusieurs du carbonate de calcium (par exemple GCC ou PCC), de la pierre à chaux, du marbre, de la craie, de la dolomite, du sable d'aragonite, des coquilles marines, du corail, de la poussière de four à ciment, du talc, de la brucite, du carbonate de magnésium, d'un minéral contenant du carbonate de magnésium et d'un minéral contenant du carbonate de calcium. 33. Le procédé suivant l'un quelconque des paragraphes 1 à 32, dans lequel l'additif minéral comprend, en outre, un minéral de silicate à grande surface spécifique, tel que de la terre de diatomée. 34. Le procédé suivant l'un quelconque des paragraphes 1 à 33, dans lequel l'additif minéral comprend d'environ 15% en poids à environ 100% en poids de silicate total, par exemple d'environ 20% en poids ou d'environ 40% en 20 poids à environ 85% en poids de silicate. 35. Le procédé suivant l'un quelconque des paragraphes 1 à 34, dans lequel l'additif minéral comprend d'environ 0% en poids à environ 100% en poids d'aluminosilicate, par 25 exemple d'environ 15% ou d'environ 20% en poids ou d'environ 40% en poids à environ 85% en poids d'aluminosilicate. 36. Le procédé suivant l'un quelconque des paragraphes 1 30 à 35, dans lequel l'additif minéral comprend moins d'environ 40% en poids, par exemple moins d'environ 30% en poids, par exemple moins d'environ 20% en poids d'oxyde de calcium. 37. Le procédé suivant l'un quelconque des paragraphes 1 à 36, dans lequel le combustible comprend un ou plusieurs du charbon, du coke de pétrole, du lignite, du biocarburant (par exemple biocarburant dérivé de la biomasse, telle que de la paille de blé, des granulés de bois, des granulés de paille, de la tourbe, de la lignocellulose, de la biomasse de déchets, telle que de la bagasse, des tiges de blé, des tiges de maïs, des tiges d'avoine et/ou de la biomasse fournissant de l'énergie, telle que des plantes du genre miscanthus), du combustible dérivé de détritus (par exemple des ordures urbaines solides, des déchets commerciaux, des déchets industriels, des déchets de biomasse et des déchets animaux). 38. Le procédé suivant l'un quelconque des paragraphes 1 à 37, dans lequel on effectue le procédé dans une centrale électrique à combustible fossile. 39. Le procédé suivant l'un quelconque des paragraphes 1 à 37, dans lequel on effectue le procédé dans une centrale électrique à biomasse. 40. Le procédé suivant l'un quelconque des paragraphes 1 à 37, dans lequel on effectue le procédé dans une centrale électrique de transformation de déchets en énergie. 41. Le procédé suivant l'un quelconque des paragraphes 1 à 40, dans lequel on combine l'additif minéral à du combustible avant ou pendant la combustion. 42. Le procédé suivant l'un quelconque des paragraphes 1 à 41, dans lequel on ajoute l'additif minéral sur la zone de foyer. 43. Le procédé suivant l'un quelconque des paragraphes 1 à 42, dans lequel l'additif minéral entre en contact avec 5 le combustible pendant la combustion. 44. Le procédé suivant l'un quelconque des paragraphes 1 à 43, dans lequel on effectue la combustion à une température allant d'environ 200°C à environ 2 300°C. 10 45. Le procédé suivant l'un quelconque des paragraphes 1 à 44, dans lequel on effectue la combustion pendant une durée allant d'environ 0,1 seconde à environ 24 heures. 15 46. Cendre volante ayant l'une quelconque des propriétés définies aux paragraphes 2 à 27. 47. Cendre volante du paragraphe 46 obtenue par le procédé suivant l'un quelconque des paragraphes 1 à 45 ou 20 pouvant l'être. 48. Utilisation de la cendre volante du paragraphe 46 ou 47 comme pouzzolane. 25 49. L'utilisation du paragraphe 48, dans laquelle la cendre volante est incorporée à une composition liante. 50. L'utilisation du paragraphe 49, dans laquelle la composition liante est du ciment (par exemple du ciment 30 mélangé ou du ciment de Portland) ou du béton. 51. Composition liante comprenant de la cendre volante suivant le paragraphe 46 ou 47. 52. Composition liante du paragraphe 51, dans laquelle la composition liante est du ciment (par exemple du ciment mélangé ou du ciment de Portland) ou du béton. 53. Procédé pour faire une composition liante, le procédé comprenant se procurer une cendre volante faite par le procédé suivant l'une quelconque des paragraphes 1 à 45 et combiner la cendre volante à une matière à base de calcium et/ou à base de silicate, la cendre volante W agissant comme pouzzolane pour former la composition liante. 54. Procédé suivant le paragraphe 53, dans lequel la matière à base de calcium et/ou à base de silicate est du 15 ciment de Portland. 55. Procédé suivant le paragraphe 53 ou 54, dans lequel la composition liante est du béton et le procédé comprend, en outre, combiner la cendre volante et/ou du 20 ciment à base de calcium et/ou à base de silicate et/ou la composition liante a un agrégat granulaire. REVENDICATIONS1. Procédé pour faire de la cendre volante, le procédé comprenant : faire brûler du combustible en présence d'un additif minéral pour produire une cendre volante ; l'additif minéral comprenant au moins un silicate et dans lequel la cendre volante A. a une activité pouzzolanique, qui est plus grande d'au moins environ 5%, par exemple d'au moins environ 10%, par exemple d'au moins environ 20% que l'activité pouzzolanique d'une cendre volante faite par le même procédé en l'absence de l'additif minéral et/ou B. a une perte au feu (PAF), qui est plus petite d'au moins environ 5%, par exemple d'au moins environ 15% ou d'au moins environ 25% ou d'au moins environ 35% que la PAF d'une cendre volante faite par le même procédé en l'absence de l'additif minéral. 2. Procédé selon la revendication 1, dans lequel ledit au moins un silicate est choisi dans le groupe consistant en le quartz, la tridymite, la cristobalite, la coésite, la stishovite, la lechateliérite, la chalcédoine, ladiatomite (par exemple l'opale), les aluminosilicates et leurs combinaisons. 3. Procédé selon la revendication 1 ou 2, dans lequel ledit au moins un silicate est un aluminosilicate, qui est par exemple choisi dans le groupe consistant en le kaolin, l'halloysite, l'argile figuline, l'argile en blocs, le kaolin bauxitique, l'argile calcinée, les smectites, les bentonites, les calcaires argileux, les 10 marnes, les marnes calcaires, l'andalousite, le disthène, la sillimanite, la perlite, les micas, les chlorites, l'attapulgite ou la palygorskite et la pyrophyllite. 4. Procédé selon l'une quelconque des revendications 1 à 15 3, dans lequel la quantité de silicate sec ajoutée au combustible humide par rapport à la quantité de cendre dans le combustible sec à 550°C varie entre environ 0,01 et environ 10. 20 5. Procédé selon l'une quelconque des revendications 1 à 4, dans lequel l'additif minéral comprend entre environ 15% en poids et environ 100% en poids de silicate total, par exemple entre environ 20% en poids ou entre environ 40% en poids et environ 85% en poids de silicate. 25 6. Procédé selon l'une quelconque des revendications 1 à 5, dans lequel le combustible comprend un ou plusieurs du charbon, du coke de pétrole, de la lignite, du biocarburant (par exemple biocarburant dérivé de la 30 biomasse, telle que de la paille de blé, des granulés de bois, des granulés de paille, de la tourbe, de la lignocellulose, de la biomasse de déchets, telle que de la bagasse, des tiges de blé, des tiges de maïs, des tiges d'avoine et/ou de la biomasse fournissant de 87 3027240 l'énergie, telle que des plantes du genre miscanthus), du combustible dérivé de détritus (par exemple des ordures ménagères solides, des déchets commerciaux, des déchets industriels, des déchets de biomasse et des déchets 5 animaux). 7. Procédé selon l'une quelconque des revendications 1 à 6, dans lequel on effectue le procédé dans une centrale électrique à combustible fossile ou dans une centrale 10 électrique à biomasse ou dans une centrale électrique à transformation de déchets en énergie. 8. Procédé selon l'une quelconque des revendications 1 à 7, dans lequel on combine l'additif minéral au 15 combustible avant et/ou pendant la combustion et/ou on l'ajoute au dessus de la zone de combustion. 9. Cendre volante susceptible d'être obtenue par le procédé selon l'une quelconque des revendications 1 à 8. 20 10. Cendre volante suivant la revendication 9, dans laquelle la cendre volante a une teneur en phase amorphe qui est plus grande d'au moins environ 5%, par exemple d'au moins environ 10%, par exemple d'au moins environ 25 15% que la teneur en phase amorphe d'une cendre volante faite par le même procédé en l'absence de l'additif minéral. 11. Cendre volante selon la revendication 9 ou 10, dans 30 laquelle la cendre volante comprend au moins environ 5%, par exemple au moins environ 6%, par exemple au moins environ 7%, par exemple au moins environ 10% de plus de silice disponible dans la phase amorphe qu'une cendre 88 3027240 volante faite par le même procédé en l'absence de l'additif minéral. 12. Cendre volante selon l'une quelconque des 5 revendications 9 à 11, dans laquelle la cendre volante a une demande en Ca(OH)2 qui est plus grande d'au moins environ 5% en poids, par exemple d'au moins environ 10% en poids, par exemple d'au moins environ 15% en poids, par exemple d'au moins environ 20% en poids que la 10 demande en Ca(OH)2 d'une cendre volante faite par le même procédé en l'absence de l'additif minéral. 13. Cendre volante selon l'une quelconque des revendications 9 à 12, dans laquelle la cendre volante a 15 un indice d'activité de force "Strength Activity Index" qui est plus grand d'au moins environ 5%, par exemple d'au moins environ 6%, par exemple d'au moins environ 7%, par exemple d'au moins environ 8%, par exemple d'au moins environ 10% que l'indice d'activité de force d'une cendre 20 volante faite par le même procédé en l'absence de l'additif minéral. 14. Utilisation de la cendre volante de l'une quelconque des revendications 9 à 13 comme pouzzolane. 15. Utilisation selon la revendication 14, dans laquelle la cendre volante agit en tant que pouzzolane dans une composition cimentaire, par exemple dans du ciment ou du béton. 16. Composition cimentaire, par exemple du béton, comprenant de la cendre volante selon l'une quelconque des revendications 9 à 13. 25 30 89 3027240 procédé selon l'une quelconque des revendications là 8 et combiner la cendre 5 volante à une matière à base de calcium et/ou à base de silicate (par exemple du ciment de Portland) et éventuellement un agrégat granulaire, la cendre volante agissant comme pouzzolane pour former la composition cimenta ire 17. Procédé pour faire une composition cimentaire, par exemple du béton, le procédé comprenant se procurer une cendre volante faite par le